(57)【要約】  検出波長範囲の波長に感知性のある検出器を含む検出器システムが開示される。検出器システムは、検出器上に配置され、複数の交互の第１及び第２の領域を含む光制御フィルムを更に含む。各第１の領域は、幅Ｗ及び高さＨを有する。ここで、Ｈ／Ｗ≧１である。各第１の領域は、検出波長範囲の第１の部分において実質的に低い透過率を有し、検出波長範囲の残りの部分において実質的に高い透過率を有する。各第２の領域は、検出波長範囲において実質的に高い透過率を有する。
2019537752.tif 000002
【特許請求の範囲】
【請求項１】
検出波長範囲内の波長に感知性のある検出器と、
前記検出器上に配置され、複数の交互の第１及び第２の領域を含む光制御フィルムであって、各第１の領域は、幅Ｗ及び高さＨ、Ｈ／Ｗ≧５を有し、各第１の領域は、前記検出波長範囲の第１の部分において実質的に低い透過率を有し、前記検出波長範囲の残りの部分において実質的に高い透過率を有し、各第２の領域は、前記検出波長範囲において実質的に高い透過率を有し、前記検出波長範囲の前記第１の部分における前記光制御フィルムの視野角が、第１の方向に沿って約７０度未満である、光制御フィルムと、を備える検出器システム。
【請求項２】
前記検出波長範囲は約８００〜約１６００であり、前記検出波長範囲の前記第１の部分は約９００ｎｍ〜約１１００ｎｍである、請求項１に記載の検出器システム。
【請求項３】
前記光制御フィルムは、複数の交互のリブ及び溝を有する主要な微細構造化された第１の表面を含み、各溝は第１の材料で少なくとも部分的に充填されて、前記第１の領域のうちの１つを形成し、各リブは第２の材料を含み、前記第２の領域のうちの１つを形成する、請求項１に記載の検出器システム。
【請求項４】
前記検出器は光起電デバイスを含む、請求項１に記載の検出器システム。
【請求項５】
前記検出器は、太陽電池、ソーラーセル、又は太陽光検出器を含む、請求項１に記載の検出器システム。
【請求項６】
請求項１に記載の検出器システムを備えるカメラ。
【請求項７】
第１の方向に沿った第１のスペクトルプロファイル、及び異なる第２の方向に沿った第２のスペクトルプロファイルを有する光を放射するように構成された光源と、
前記光源によって放射された光を受光及び透過するための前記光源上に配置された光制御フィルムであって、該光制御フィルムは、複数の離間した第１の領域を含み、各第１の領域は、幅Ｗ及び高さＨ、Ｈ／Ｗ≧１を有し、前記第１の領域は前記第１及び第２の方向に対して配向されており、スペクトル吸光度プロファイルを有し、これにより、前記光源によって放射された光が前記光制御フィルムによって透過されると、前記透過された光は、前記第１の方向に沿った第３のスペクトルプロファイル、及び前記第２の方向に沿った第４のスペクトルプロファイルを有し、前記第３及び第４のスペクトルプロファイルの差は、前記第１及び第２のスペクトルプロファイルの差よりも小さい、光制御フィルムと、を備える
光源システム。
【請求項８】
前記第１の方向は前記光制御フィルムの平面に対して実質的に垂直である、請求項７に記載の光源システム。
【請求項９】
各第１の領域は、前記第１及び第２のスペクトルプロファイルのそれぞれの内部の光を選択的に吸収する、請求項７に記載の光源システム。
【請求項１０】
前記第１の方向に沿って伝播する前記光源から放射された光は色座標の第１のセットを有し、前記第２の方向に沿って伝播する前記光源から放射された光は色座標の第２のセットを有し、前記第１の方向に沿って伝播する前記光制御フィルムによって透過された光は色座標の第３のセットを有し、前記第２の方向に沿って伝播する前記光制御フィルムによって透過された光は色座標の第４のセットを有し、色座標の前記第３及び第４のセットの差は、色座標の前記第１及び第２のセットの差よりも小さい、請求項７に記載の光源システム。
【発明の詳細な説明】
【技術分野】
【０００１】
本発明は、概して、光制御フィルムに関し、より具体的には、光源、光学構造物、及び／又は検出器システムを有する光通信システムなどの様々な光学用途に使用するためのスペクトル選択性及び角度選択性光制御フィルムに関する。
【背景技術】
【０００２】
ルーバ構造体は、例えば、建物、住宅などに適用された表示デバイス又は窓用途におけるプライバシーフィルムの技術分野において既知である。プライバシーフィルムの場合、ユーザが他者に電子表示デバイスのスクリーンの内容を見られたくないときに、ユーザは、画像を選択的に見ることができるように、スクリーンにプライバシーフィルムを物理的に適用することができる。典型的には、スクリーン上に表示されている画像は、観察者が、「視野角」と呼ばれる角度の範囲内に位置するときにのみ、プライバシーフィルムを通して見ることができる。通常、視野角は、プライバシーフィルムの表面に垂直な軸を中心としたいくらかの角度範囲である。観察者が視野角の外側に位置するように観察者の位置が変化すると、表示されている画像は、視認しにくくなるか、又はもはや視認できなくなる。
【０００３】
窓用途の場合、ルーバ構造体は、典型的には、背景光を受け入れるが直射日光を入れないように角度付けされた水平スラットを有する窓ブラインド又はシャッターである。ルーバ構造体を通過することができる光の量は、スラットの角度（又はルーバの向き）に依存する。
【発明の概要】
【０００４】
概して、本発明は、光制御フィルムに関する。本発明はまた、異なる波長範囲に対する異なる視野角を有する光制御フィルムにも関する。
【０００５】
本発明の一実施形態では、光制御フィルムは、複数の離間した第１の領域を含み、各第１の領域は、約３００ｎｍ〜約４００ｎｍの第１の波長範囲、約４００ｎｍ〜約７００ｎｍの第２の波長範囲、及び約７００ｎｍ〜約１２００ｎｍの第３の波長範囲のうちの１つ又は２つにおいて実質的に低い透過率を有し、残りの波長範囲において実質的に高い透過率を有する。光制御フィルムは、所定の第１の方向に沿って約７０度未満の第１の視野角を有する。いくつかの場合には、光制御フィルムは、第１の視野角とは異なる直交する所定の第２の方向に沿って約７０度未満の第２の視野角を有する。いくつかの場合には、請求項１に記載の光制御フィルムは、複数の交互のリブ及び溝を有する主要な微細構造化された第１の表面を含み、各溝は第１の材料で少なくとも部分的に充填され、複数の離間した第１の領域内の第１の領域のうちの１つを形成する。いくつかの場合には、光制御フィルムはまた、複数の第１の領域と交互になった複数の第２の領域も含む。このような場合には、各第２の領域は、第１の領域が実質的に低い透過率を有する各波長範囲において実質的に高い透過率を有し得る。
【０００６】
別の実施形態では、光制御フィルムは、複数の交互のリブ及び溝を有する主要な微細構造化された第１の表面を含む。各溝は第１の材料で少なくとも部分的に充填されている。各溝は、幅Ｗ及び高さＨを有する。ここで、Ｈ／Ｗ≧１である。各リブは第２の材料を含み、第１及び第２の材料のうちの少なくとも一方の吸収率は、約３００ｎｍ〜約１２００の範囲内の波長の関数として変化する。いくつかの場合には、第１及び第２の材料のそれぞれの吸収率は、約４００ｎｍ〜約１２００の範囲内の波長の関数として変化する。
【０００７】
別の実施形態では、光制御フィルムは、複数の離間した第１の領域、及び第２の領域を含む。各第１の領域は、約７００ｎｍ〜約１２００ｎｍの第１の波長範囲において実質的に低い透過率を有し、第２の領域は、約３００ｎｍ〜約４００ｎｍの第２の波長範囲において実質的に低い透過率を有する。
【０００８】
別の実施形態では、光制御フィルムは、複数の離間した第１の領域、及び第２の領域を含む。各第１の領域は、約３００ｎｍ〜約４００ｎｍの第１の波長範囲、約４００ｎｍ〜約７００ｎｍの第２の波長範囲、及び約７００〜約１２００ｎｍの第３の波長範囲のうちの少なくとも１つにおいて実質的に低い透過率を有する。第２の領域は、各第１の領域が実質的に低い透過率を有する３つの波長範囲のうちの少なくとも１つのうちの少なくとも１つにおいて実質的に低い透過率を有する。いくつかの場合には、各第１の領域及び第２の領域は、３つの波長範囲のうちの同じ２つにおいて実質的に低い透過率を有する。
【０００９】
別の実施形態では、光制御フィルムは、複数の離間した第１の領域、及び第２の領域を含む。各第１の領域は、約３００ｎｍ〜約４００ｎｍの第１の波長範囲において実質的に高い透過率を有し、約４００ｎｍ〜約７００ｎｍの第２の波長範囲において実質的に低い透過率を有する。第２の領域は、第１及び第２の波長領域のそれぞれにおいて実質的に高い透過率を有する。
【００１０】
いくつかの実施形態では、検出器システムは、検出波長範囲内の波長に敏感な検出器を含む。検出器システムは、検出器上に配置され、複数の交互の第１及び第２の領域を含む光制御フィルムを更に含み、各第１の領域は、幅Ｗ及び高さＨ、Ｈ／Ｗ≧１を有する。各第１の領域は、検出波長範囲の第１の部分において実質的に低い透過率を有し、検出波長範囲の残りの部分において実質的に高い透過率を有する。各第２の領域は、検出波長範囲において実質的に高い透過率を有する。いくつかの場合には、検出波長範囲は約８００〜約１６００であり、検出波長範囲の第１の部分は、約９００ｎｍ〜約１１００ｎｍである。
【００１１】
いくつかの実施形態では、光制御フィルムは、複数の離間した第１の領域、及び第２の領域を含み、各第１の領域は、幅Ｗ及び高さＨ、Ｈ／Ｗ≧１を有する。各第１の領域は、重複しない所定の第１及び第２の波長範囲のそれぞれにおいて実質的に低い透過率を有する。第２の領域は、所定の第２の波長範囲において実質的に低い透過率を有する。いくつかの場合には、所定の第１の波長範囲は、より短い波長を含み、所定の第２の波長範囲は、より長い波長を含む。
【００１２】
いくつかの実施形態では、光制御フィルムは、複数の離間した第１の領域、及び第２の領域を含む。各第１の領域は、幅Ｗ及び高さＨ、Ｈ／Ｗ≧１を有し、重複しない所定の第１及び第２の波長範囲のそれぞれにおいて実質的に低い透過率を有する。第２の領域は、所定の第２の波長範囲において実質的に高い透過率を有する。
【００１３】
いくつかの実施形態では、光制御フィルムは、複数の離間した第１の領域、及び第２の領域を含む。各第１の領域は、幅Ｗ及び高さＨ、Ｈ／Ｗ≧１を有し、所定の第１の波長範囲において実質的に高い透過率を有し、所定の重複しない第２の波長範囲において実質的に低い透過率を有する。第２の領域は、所定の第１及び第２の波長範囲のそれぞれにおいて実質的に高い透過率を有する。
【００１４】
いくつかの実施形態では、光制御フィルムは、複数の離間した第１の領域、及び第２の領域を含み、各第１の領域は、幅Ｗ及び高さＨ、Ｈ／Ｗ≧１を有し、所定の第１の波長範囲において実質的に低い透過率を有し、所定の重複しない第２の波長範囲において実質的に高い透過率を有する。各第２の領域は、所定の第１及び第２の波長範囲のそれぞれにおいて実質的に低い透過率を有する。
【００１５】
いくつかの実施形態では、光制御フィルムは、複数の離間した第１の領域、及び第２の領域を含む。各第１の領域は、幅Ｗ及び高さＨ、Ｈ／Ｗ≧１を有し、所定の第１の波長範囲において実質的に高い透過率を有し、所定の重複しない第２の波長範囲において実質的に低い透過率を有する。第２の領域は、所定の第１及び第２の波長範囲のそれぞれにおいて実質的に低い透過率を有する。
【００１６】
いくつかの実施形態では、光制御フィルムは、複数の離間した第１の領域、及び第２の領域を含み、各第１の領域は、幅Ｗ及び高さＨ、Ｈ／Ｗ≧１を有し、所定の第１の波長範囲において実質的に低い透過率を有し、所定の重複しない第２の波長範囲において実質的に高い透過率を有する。第２の領域は、所定の第１及び第２の波長範囲のそれぞれにおいて実質的に高い透過率を有する。
【００１７】
いくつかの実施形態では、光制御フィルムは、所定の波長範囲内の光を遮断するように構成され、複数の離間した第１の領域を含む。各第１の領域は、幅Ｗ及び高さＨ、Ｈ／Ｗ≧１を有し、所定の第１の波長範囲において実質的に高い透過率を有し、所定の第２の波長範囲において実質的に低い透過率を有し、所定の第３の波長範囲において実質的に高い透過率を有する。第２の波長範囲は、第１の波長範囲と第３の波長範囲との間に配置されている。
【００１８】
いくつかの実施形態では、光制御フィルムは、複数の離間した第１の領域、及び第２の領域を含み、これにより、光制御フィルムの平面と垂直に入射する光に対して、光制御フィルムの平均光透過率は、より短い波長を有する所定の第１の波長範囲において約１０％未満であり、光制御フィルムの平均光透過率は、より長い波長を有する所定の第２の波長範囲において約５０％超である。更に、光制御フィルムの平面から約３０度以上で入射する光に対して、光制御フィルムの平均光透過率は、所定の第１及び第２の波長範囲のそれぞれにおいて約２０％未満である。
【００１９】
いくつかの実施形態では、光制御フィルムは、複数の離間した第１の領域、及び第２の領域を含み、これにより、光制御フィルムに入射する光の入射角が、光制御フィルムの平面に対して約９０度から約６０度に変化するとき、光制御フィルムの平均光透過率は、より短い波長を有する所定の第１の波長範囲において約１０％未満、及びより長い波長を有する所定の第２の波長範囲において約４０％超、変化する。
【００２０】
いくつかの実施形態では、光制御フィルムは、複数の交互のリブ及び溝を含む主要な微細構造化された第１の表面を含む。各溝は第１の材料で少なくとも部分的に充填され、第１の領域を形成する。光制御は、少なくとも１つの第１の領域の少なくとも一部分に隣接して配置された第２の領域を更に含む。第２の領域は第２の材料を含む。第１及び第２の材料のそれぞれは、約３００ｎｍ〜約４００ｎｍの第１の波長範囲、約４００ｎｍ〜約７００ｎｍの第２の波長範囲、及び約７００ｎｍ〜約１２００ｎｍの第３の波長範囲のうちの１つ又は２つの内部の光を吸収する。各溝は、幅Ｗ及び高さＨを含む。ここで、Ｈ／Ｗ≧１である。
【００２１】
いくつかの実施形態では、光源システムは、第１の方向に沿った第１のスペクトルプロファイル、及び異なる第２の方向に沿った第２のスペクトルプロファイルを有する光を放射するように構成された光源を含む。光源システムは、光源によって放射された光を受光及び透過するために光源上に配置された光制御フィルムを更に含む。光制御フィルムは、複数の離間した第１の領域を含む。各第１の領域は、幅Ｗ及び高さＨを有する。ここで、Ｈ／Ｗ≧１である。第１の領域は第１及び第２の方向に対して配向され、スペクトル吸光度プロファイルを有し、これにより、光源によって放射された光が光制御フィルムによって透過されると、透過された光は、第１の方向に沿った第３のスペクトルプロファイル、及び第２の方向に沿った第４のスペクトルプロファイルを有し、第３及び第４のスペクトルプロファイルの差は、第１及び第２のスペクトルプロファイルの差よりも小さい。
【００２２】
いくつかの実施形態では、再帰反射システムは、再帰反射光のための再帰反射シート、及び再帰反射シート上に配置された光制御フィルムを含む。第１の波長に対しては、第１及び第２の入射角のそれぞれにおいて光制御フィルムに入射する光は再帰反射され、第２の波長に対しては、第１の入射角で光制御フィルムに入射する光は再帰反射されるが、第２の入射角で光制御フィルムに入射する光は再帰反射されない。いくつかの場合には、光制御フィルムは、第１の波長に対するより大きい第１の視野角、及び第２の波長に対するより小さい視野角を有する。
【図面の簡単な説明】
【００２３】
以下の図と共に以下の詳細な説明を検討することで、本発明はより完全に理解され得る。図は必ずしも原寸に比例して描かれているとは限らない。図面で使用されている同様の番号は同様の構成要素を示す。しかし、特定の図中のある構成要素を示す数字の使用は、同じ数字を付した別の図中の構成要素を限定することを意図するものではないことが理解されよう。
【図１】例示的な光制御フィルムの概略断面図である。
【図１Ａ】例示的な光制御フィルムの概略断面図である。
【図１Ｂ】例示的な光制御フィルムの概略断面図である。
【図１Ｃ】例示的な光制御フィルムの概略断面図である。
【図１Ｄ】例示的な光制御フィルムの概略断面図である。
【図１Ｅ】例示的な光制御フィルムの概略断面図である。
【図１Ｆ】例示的な光制御フィルムの概略断面図である。
【図１Ｇ】例示的な光制御フィルムの概略断面図である。
【図２】例示的な光通信システムの概略断面図である。
【図２Ａ】例示的な光制御フィルムの概略斜視図である。
【図２Ｂ】例示的な光制御フィルムの概略斜視図である。
【図３】例示的な光制御フィルムの概略断面図である。
【図４】別の例示的な光制御フィルムの概略断面図である。
【図５】検出器感度対波長の概略プロットである。
【図６】建物、住宅、又は車両などのエンクロージャの窓に適用された例示的な光制御フィルムの概略断面図である。
【図７】光制御フィルムの透過率対波長の概略プロットである。
【図８】光制御フィルムが飛行機又は航空機に適用される例示的な用途の概略図である。
【図９】例示的な光制御フィルムの透過率対波長のプロットである。
【図１０】光制御フィルム及び光源を含む例示的な光通信システムの概略図である。
【図１０Ａ】図１０の光源によって異なる方向に沿って放射された光のスペクトルプロファイルの概略プロットである。
【図１０Ｂ】図１０の光制御によって異なる方向に沿って透過された光のスペクトルプロファイルの概略プロットである。
【図１０Ｃ】図１０の光制御フィルムの部分の吸光度の概略プロットである。
【図１１】再帰反射器と組み合わせられた光制御フィルムを含む例示的な光通信システムの概略断面図である。
【図１２】光制御フィルム、及び脈拍センサを有する腕時計を含む例示的なウェアラブル光通信システムの概略断面図である。
【発明を実施するための形態】
【００２４】
以下の説明では、説明の一部を構成し、様々な実施形態が実例として示される、添付の図面が参照される。本開示の範囲又は趣旨から逸脱することなく、他の実施形態が想定され、実施され得ることを理解されたい。したがって、以下の発明を実施するための形態は、限定的な意味で解釈されないものとする。
【００２５】
ルーバ構造体は、ルーバ構造体がディスプレイの前に配置されているときなどの、プライバシー用途においては、観察者がルーバ構造体の視野角内にいるときにのみ、観察者が、表示された画像を見ることができ、ルーバ構造体が例えば建物の窓上に配置されているときなどの、窓用途においては、太陽光が、ルーバ構造体の視野角内にある光線についてのみ窓を通過することができるような、角度選択性を有するものとして知られている。「視野角」は、本明細書において、構造体の平面の法線に対して、ルーバ構造体が実質的に透過性である角度の範囲として定義される。例えば、光制御フィルムの視野角は、光制御フィルムの透過率がピーク透過率の６０％以内、又は５０％以内、又は４０％以内である角度の範囲として定義され得る。ルーバが光吸収材料を含み、交互になった透明領域及び光吸収領域をもたらす、ポリマー基材上に配置された実質的に透明なルーバフィルムを典型的に含む、プライバシーフィルム内のルーバ構造体の１つの種類。光吸収領域は、制限された視野角をもたらすように相対的に配置されている。例示的なルーバ構造体が、米国特許第６，３９８，３７０Ｂ１号（Ｃｈｉｕら）、米国特許第８，２１３，０８２Ｂ２号（Ｇａｉｄｅｓら）、及び米国特許第９，２２９，２５３Ｂ２号（Ｓｃｈｗａｒｔｚら）に記載されている。
【００２６】
本明細書に開示されるルーバ構造体は、光源、光学構造物、及び／又は検出システムを有する光通信システムであって、光学構造物が、光通信システムに角度選択性及び／又はスペクトル選択性を持たせるための光制御フィルムを含む、光通信システムなどの、様々な光学用途に適用することができる。いくつかの場合には、１つ以上のルーバ構造体に加えて、光通信システムはまた、更なる、又は向上した角度選択性を提供するために、他のフィルム又は構造を有し得る。ルーバ構造体、並びに他のフィルム若しくは構造体は、２次元又は３次元構造を有し得る。光通信システムに含まれ得る例示的な追加の構造体としては、光拡散体、輝度向上フィルム、及び反射偏光子が挙げられる。いくつかの実施形態では、本開示の光制御フィルムは、領域に波長選択性（スペクトル選択性）を持たせる光吸収又は反射材料を含む光吸収又は反射領域を含む。いくつかの実施形態では、光制御フィルムは、少なくとも２つの異なる種類の材料を有し、各材料は、紫外波長範囲、可視波長範囲、及び赤外波長範囲のうちの少なくとも１つの少なくとも一部において異なって光を吸収又は反射することができる。ルーバ構造体と光吸収又は反射材料との間の様々な組み合わせにより、光制御フィルムは、様々な目的のために多くの用途で光制御フィルムを適用することができるように、様々な角度選択性及び波長選択性（スペクトル選択性）を有することができる。
【００２７】
図１及び図１Ａ〜図１Ｇは、光制御フィルム（light control film、ＬＣＦ）を形成するのに有用であり得る例示的な光学フィルムの概略断面図を示す。ＬＣＦ１００は光学フィルム１５０を含み、光学フィルム１５０は、主要な第１の表面１１０、及び第１の表面１１０と反対側の主要な第２の表面１２０を有する。光学フィルム１５０は少なくとも１つの微細構造化表面を含む。例えば、第１の表面１１０又は第２の表面１２０のいずれかあるいは両方の表面が微細構造化され得る。例えば、図１Ａ、図１Ｄ、図１Ｆ、及び図１Ｇは、第１の表面１１０が微細構造化されていることを示し、図１Ｂは、第２の表面１２０が微細構造化されていることを示し、図１Ｃは、主表面１１０及び１２０の両方が微細構造化されていることを示す。主表面１１０及び１２０は、参照目的のためにそれぞれの第１の表面及び第２の表面と称されるが、使用時には、第１の表面が観察者又は光源に面していてもよく、第２の表面が観察者若しくは光源に面していてもよく、又は第１の表面若しくは第２の表面のいずれかが観察者及び光源の両方に面していてもよいことが認識されるであろう。微細構造は、概して、微細構造を通して引かれた平均中心線から輪郭を逸脱する物品の表面内の突出部、突起、及び／又は陥凹部である。例えば、図１に示すように、第１の表面１１０は、光学フィルム１５０の第１の表面１１０にわたって延在する複数の交互のリブ１８０及び溝１３０を有する。各溝１３０は第１の材料１３２で少なくとも部分的に充填され、第１の領域を形成する。例えば、図１Ａ及び図１Ｂに概略的に示すＬＣＦ１００の場合など、いくつかの場合には、溝１３０は、光学フィルム１５０の厚さ全体にわたって延在せず、その結果、溝１３０の基部と光学フィルム１５０の第２の表面１２０との間に連続的なランド１３１がもたらされる。図１Ｄに概略的に示すＬＣＦ１００の場合など、いくつかの場合には、溝１３０の少なくとも一部は、光学フィルム１５０の厚さを完全に貫いて延在し、その結果、ランド１３１がなくなるか、又は非連続的なランド１３１がもたらされる。いくつかの場合には、溝１３０は、各溝を第１の材料１３２で少なくとも部分的に充填することによって、第１の領域になり得る。図１Ｃに示すように、溝又は第１の領域１３０は、光学フィルム１５０の第１の表面１１０及び第２の表面１２０の両方に形成されてもよい。いくつかの場合には、光学フィルム１５０はまた、少なくとも１つの第１の領域の少なくとも一部分に隣接し、第２の材料１４２を含む第２の領域１４０も含む。図１Ａ、図１Ｂ、図１Ｃ、図１Ｆ、及び図１Ｇに示す例示的な実施形態では、第２の領域１４０は、第１の表面１１０及び第２の表面１２０のうちの少なくとも一方の上に形成されている。これらの実施形態における第２の領域１４０は、第１の表面１１０及び第２の表面１２０のうちの少なくとも一方の上に、第２の材料１４２でコーティング、印刷、又は積層され得る。別の例として、図１Ｄでは、第２の領域１４０は、第１の領域１３０の間及び／又は下方の光学フィルム１５０の内側に形成されている。概して、交互になった第１及び第２の領域の場合、第２の領域は、第２の領域を第１及び第２の主表面のうちの少なくとも一方の近くで接続する、例えば、ランド部分の形態の、接続部分を有してもよく、接続部分又はランド部分は連続していてもよく、連続していなくてもよい。例えば、第２の領域１４０は不連続ランド１３１によって接続されている。別の例として、図１Ｅでは、第２の領域１４０は、連続ランド部分１３１によって主表面のそれぞれの近くで互いに接続されている。更に、図１Ｅに示す例示的な光制御フィルム１００などの、いくつかの場合には、第２の領域１４０は、複数の第１の領域１３０と交互になった複数の第２の領域区分を含む。いくつかの場合には、第２の領域１４０は、第１の表面１１０及び／又は第２の表面１２０の少なくとも一部分又は部分上に形成されている。例えば、第２の領域１４０は、図１Ｆ及び図１Ｇに示すように、第１の表面１１０の一部分又は離間した部分上に形成されており、図１Ｇに示す例示的な実施形態では、第２の領域１４０はリブ１８０の少なくとも部分上に配置されている。図１Ｆに示すように、第２の領域１４０は、第１の表面１１０の離間した部分上に形成されており、第１の領域１３０と交互になった複数の第２の領域区分１４０を有する不連続な第２の領域をもたらす。図１Ｄ及び図１Ｇに示す例示的な実施形態のそれぞれにおいては、第１及び第２の領域が交互になり、各第２の領域は幅Ｗ及び高さＷを有する。図１Ｄでは、Ｈ／Ｗは、典型的には、１超又は２超又は５超であり、図１Ｇでは、Ｗ／Ｈは、典型的には、１超又は２超又は５超である。更に、図１Ｇに示すように、第２の領域１４０はリブ１８０の少なくとも部分上に配置されている。概して、第１の領域１３０及び第２の領域１４０は、ＬＣＦ１００の同じ層又は異なる層内に形成され得る。例えば、図１Ａ、図１Ｂ、図１Ｆ、及び図１Ｇでは、第１及び第２の領域１３０及び１４０は、ＬＣＦ１００の２つの隣り合う層内に形成されている。別の例として、図１Ｄ及び図１Ｅでは、第１及び第２の領域１３０及び１４０は両方とも同じ光学フィルム１５０内に形成されている。更に、第１及び第２の材料１３２及び１４２のそれぞれは、約３００ｎｍ〜約４００ｎｍの第１の紫外波長範囲、約４００ｎｍ〜約７００ｎｍの第２の可視波長範囲、及び約７００ｎｍ〜約１２００ｎｍの第３の近赤外波長範囲のうちの１つ又は２つにおける光を吸収及び／又は反射する。図１に示す例示的な実施形態などの、いくつかの場合には、各溝１３０及び各リブ１８０は高さＨを有する。更に、各溝１３０は幅Ｗを有し、各リブ１８０は幅Ｙを有し、ピッチＰは溝１３０及びリブ１８０の間隔を指示する。リブの幅ＹはＰ−Ｗである。ランド１３１は高さＬを有し、これにより、フィルム１５０の厚さはＨ＋Ｌである。フィルム１５０についての溝アスペクト比はＨ／Ｗ、リブアスペクト比はＨ／Ｙと定義される。いくつかの場合には、Ｈ／Ｗ≧１、又はＨ／Ｗ≧２、又はＨ／Ｗ≧５、又はＨ／Ｗ≧１０、又はＨ／Ｗ≧２０である。いくつかの実施形態では、リブアスペクト比Ｈ／Ｙは、約０．１、又は０．５、又は１又は１．５超、又は約２．０超、又は約３．０超である。いくつかの場合には、ランド１３１の高さ（Ｌ）は、典型的には、溝１３０が光吸収体又は反射体などの第１の材料１３２で充填されたときの光吸収を最適化し、その一方で、多数のリブ１８０を支持するのに十分な厚さを有するよう、最小限に抑えられる。図１の例示的なリブ１８０は、互いに実質的に平行である側面又は壁１０５を有するが、一般に、壁１０５は角度がついていてもよく、例えば、米国特許第９，２２９，２６１号（Ｓｃｈｗａｒｔｚら）の図４に示されるような用途において望ましいものになり得る任意の形状を有し得る。パラメータ「Ｈ」、「Ｗ」、「Ｐ」、「Ｙ」、「Ｌ」、及びＬＣＦ材料の屈折率は、ＬＣＦ１００が所望のとおり機能する限り、任意の好適な値を有し得る。
【００２８】
図２は、光制御フィルム（ＬＣＦ）を形成するのに有用であり得る別の例示的な光学フィルムの部分概略断面図を示す。ＬＣＦ２００は光学フィルム２５０を含み、光学フィルム２５０は、主要な微細構造化された第１の表面２１０、及び第１の表面２１０と反対側の主要な第２の表面２２０を有する。微細構造化された第１の表面２１０は、光学フィルム２５０の第１の表面２１０にわたって延在する複数の交互のリブ２８０及び溝２３０を有する。各溝２３０は第１の材料２３２で少なくとも部分的に充填され、複数の離間した第１の領域２３０内の第１の領域２３０のうちの少なくとも１つを形成する。リブ２８０のうちの少なくとも１つ、第２の材料２４２、第２の領域２４０を形成する。連続ランド２３１が、溝２３０の基部と第２の表面２２０との間に存在し得る。各溝２３０及びリブ２８０は高さＨを有する。各溝２３０は幅Ｗを有し、各リブ２８０は幅Ｙを有し、ピッチＰは溝２３０及びリブ２８０の間隔を指示する。リブの幅ＹはＰ−Ｗである。ランド２３１は高さＬを有し、これにより、フィルム２５０の厚さはＨ＋Ｌである。溝２３０及び／又はリブ２８０の間隔及び形状が視野角２θｖを決定する。ここで、２θｖは、壁２０５からの反射を伴うことなく溝２３０によって透過される限界光線２０２及び２０４の間の角度である。概して、溝／リブのパラメータ／寸法は、所望の視野角２θｖがＬＣＦ２００によってもたらされるように選択される。一態様では、視野角２θｖは、１０度〜８０度、又は、又は約１０度〜約７０度の範囲に及ぶ。いくつかの場合には、視野角は、約８０度未満、又は約７５度未満、又は約７０度未満、又は約６５度未満、又は約６０度未満、又は約５５度未満、又は約５０度未満、又は約４５度未満、又は約４０度未満、又は約３５度未満、又は約３０度未満、又は約２５度未満、又は約２０度未満、又は約１５度未満、又は約１０度未満、又は約５度未満である。概して、ＬＣＦパラメータは、適切な量の光が光学フィルム２５０を通過できるように選択されることが望ましい。いくつかの場合には、より狭い溝幅Ｗ及びより大きなピッチＰは、視野角２θｖの増加をもたらすことができ、ＬＣＦ２００を通過する光の量を増加させることができる。いくつかの場合には、溝アスペクト比（Ｈ／Ｗ）を増加させ、ピッチ「Ｐ」を減少させることは、視野角２θｖを減少させることができる。いくつかの場合には、ＬＣＦ２００は、複数の離間した第１の領域２３０を含む。各第１の領域２３０は、約３００ｎｍ〜約４００ｎｍの第１の波長範囲、約４００ｎｍ〜約７００ｎｍの第２の波長範囲、及び約７００ｎｍ〜約１２００ｎｍの第３の波長範囲のうちの１つ又は２つにおいて実質的に低い透過率を有し、残りの波長範囲において実質的に高い透過率を有する。いくつかの実施形態では、ＬＣＦ２００は、所定の第１の方向Ａに沿って約７０度未満の第１の視野角２θｖを含む。
【００２９】
いくつかの実施形態では、ＬＣＦ２００は、複数の離間した平行な第１の領域２３０を含む。ＬＣＦ２００はまた、主要な第１の表面２１０及び反対側の主要な第２の表面２２０を有する光学フィルム２５０も含む。複数の第１の領域２３０は、主要な第１の表面２１０内に形成され、光学フィルム２５０内へ延在し、主要な表面第２の２２０に到達していてもよく、又は到達していなくてもよい。図２Ａに示す例示的なＬＣＦ２００では、第１の領域２３０は、一般に２次元領域又は構造と称されてもよく、これは、各領域２３０の幅Ｗ及び高さＨは、第１の領域２３０の長さＬよりもはるかに小さいことを意味する。したがって、各第１の領域２３０は、第３の寸法（長さＬ）に沿って無限に延在しつつ、２つの寸法（幅Ｗ及び高さＨ）に沿って有限の範囲を有すると考えられ得る。図２Ａに示すように、第１の領域２３０は第１の方向「Ａ」に沿って伸ばされており、ＬＣＦ２００は第１の方向「Ａ」に沿って第１の視野角２θｖを有する。いくつかの場合には、所定の第１の方向Ａに沿った第１の視野角２θｖは、約７０度未満、又は約６０度未満、又は約５０度未満、又は約４０度未満、又は約３０度未満であり得る。いくつかの実施形態では、ＬＣＦ２００は、３つの相互に直交する方向に沿って有限の範囲を有する３次元の第１の領域２３０を有してもよい。例えば、図２Ｂは、第１の表面２１０から第２の表面２２０に向かって光学フィルム２５０内へ延在する複数の３次元の第１の領域２３０を含む別のＬＣＦ２００を示す。図２Ｂに示すように、第１の領域２３０は第１方向「Ａ」に沿って伸ばされ、また、第２の方向「Ｂ」に沿っても伸ばされている。ＬＣＦ２００は、第１の方向「Ａ」に沿った第１の視野角２θｖ、及び直交する所定の第２の方向「Ｂ」に沿った第２の視野角を有し、第２の視野角は、第１の視野角２θｖと等しいか又は異なっていてもよい。いくつかの場合には、所定の第１の方向「Ａ」に沿った第１の視野角２θｖは、約７０度未満、又は約６０度未満、又は約５０度未満、又は約４０度未満、又は約３０度未満であり得る。いくつかの実施形態では、所定の第２の方向「Ｂ」に沿った第２の視野角は、約７０度未満、又は約６０度未満、又は約５０度未満、又は約４０度未満、又は約３０度未満であり得る。厚さ方向と垂直な第１の領域２３０の断面図は、正方形、矩形、三角形、円、楕円、又はこれらの任意の組み合わせ、あるいは用途において望ましいものになり得る任意の形状であり得る。概して、ＬＣＦは、本明細書に開示される光学フィルムのうちの１つ以上を、例えば、その全体が本明細書に組み込まれる米国特許第６，３９８，３７０号に記載されているものなどの他のフィルムと組み合わせて含み得る。いくつかの場合には、図２Ｂにおける第１の領域２３０は、柱、角錐、円錐、切頭円錐、切頭角錐、半球、又は用途において望ましいものになり得る任意の形状であり得る。更に、第１の領域２３０は、非対称構造体、対称構造体、傾斜構造体、空間的異形構造体、並びに角度依存性光透過若しくは光遮断能力を含む任意の構造体などの用途において望ましいものになり得る任意の他の構造体であり得る。いくつかの実施形態では、各リブ２８０は、第１の領域２３��が実質的に低い透過率を有する各波長範囲において実質的に高い透過率を有する。他の実施形態では、各リブ２８０は、第１の領域２３０が実質的に高い透過率を有する少なくとも１つの波長範囲において実質的に低い透過率を有する。いくつかの場合には、ＬＣＦ２００は、複数の第１の領域２３０と交互になった複数の第２の領域２４０を含み、各第２の領域２４０は、第１の領域２３０が実質的に低い透過率を有する各波長範囲において実質的に高い透過率を有する。いくつかの実施形態では、ＬＣＦ２００は、複数の第１の領域２３０と交互になった複数の第２の領域２４０を含み、各第２の領域２４０は、第１の領域２３０が実質的に高い透過率を有する少なくとも１つの波長範囲において実質的に低い透過率を有する。いくつかの実施例では、ＬＣＦ２００は、図１Ａ、図１Ｂ、図１Ｆ及び図１Ｇに示すように、第１の領域２３０のうちの少なくとも一部にわたって延在し、これらを覆う第２の領域２４０を含み得る。第２の領域２４０は、第１の領域２３０が実質的に高い透過率を有する、多くとも１つの、ただし、全てではない波長領域において実質的に低い透過率を有する。いくつかの実施形態では、第１の波長範囲は、約３５０ｎｍ〜約４００ｎｍ、又は約３５０ｎｍ〜約３８０ｎｍである。いくつかの実施形態では、第２の波長範囲は、約４００ｎｍ〜約４６０ｎｍ、又は約４７０ｎｍ〜約５５０ｎｍである。いくつかの実施形態では、第３の波長範囲は、約８００ｎｍ〜約１０００ｎｍ、又は約８２０ｎｍ〜約１２００ｎｍ、又は約８８５ｎｍ〜約１２００ｎｍ、又は約９２０ｎｍ〜約１２００ｎｍである。
【００３０】
いくつかの場合には、例えば図２に示すようなＬＣＦ２００は、複数の交互のリブ２８０及び溝２３０を有する主要な微細構造化された第１の表面２１０を含み得る。各溝２３０は、第１の材料２３２で少なくとも部分的に充填されている。光学フィルム２５０についての溝アスペクト比は、Ｈ／Ｗと定義される。いくつかの場合には、アスペクト比Ｈ／Ｗは、少なくとも１（Ｈ／Ｗ≧１）、又はＨ／Ｗ≧２、又はＨ／Ｗ≧５、又はＨ／Ｗ≧１０、又はＨ／Ｗ≧２０である。各リブ２８０は第２の材料２４２を含む。いくつかの場合には、第１及び第２の材料２３２及び２４２のうちの少なくとも一方の吸収率は、約４００ｎｍ〜約１２００の範囲内の波長の関数として変化する。他の場合には、第１及び第２の材料２３２及び２４２のそれぞれの吸収率は、約４００ｎｍ〜約１２００の範囲内の波長の関数として変化する。
【００３１】
図３は、光制御フィルム（ＬＣＦ）を形成するのに有用であり得る例示的な光学フィルムの概略断面図を示す。図３に示すように、光学フィルム３５０は、主要な第１の表面３１０と、主要な第１の表面内に形成され、主要な第１の表面から反対側の主要な第２の表面３２０に向かって延在する複数の離間した実質的に平行な第１の領域３３０と、主要な第１の表面３１０上に設けられ、複数の第１の領域３３０にわたって延在し、これらを覆う第２の領域３４０とを含む。第１の領域３３０は第１の材料３３２で少なくとも部分的に充填され得、第２の領域３４０は第２の材料３４２を含み得る。いくつかの場合には、第１の材料３３２及び第２の材料３４２は、約３００ｎｍ〜約４００ｎｍの第１の波長範囲、約４００ｎｍ〜約７００ｎｍの第２の波長範囲、及び約７００ｎｍ〜約１２００ｎｍの第３の波長範囲のうちの１つ又は２つにおいて実質的に低い透過率を有し、残りの波長範囲において実質的に高い透過率を有するよう、光を吸収、反射、又は遮断する。いくつかの場合には、第２の領域３４０は、第１の表面３１０及び第２の表面３２０のうちの少なくとも一方の上に、第２の材料３４２でコーティング、印刷、又は積層され得る。いくつかの実施形態では、第１の材料３３２又は第２の材料３４２は、第１及び第２の材料３３２及び３４２が光を吸収又は反射し得るように、顔料、染料、カーボンブラックなどの黒色着色剤、又はこれらの組み合わせを含み得る。本開示のＬＣＦには、様々な光吸収体又は光反射体を使用することができる。例えば、薄膜並びにナノ粒子粉末及び分散体の両方としての、視覚的に透明な赤外吸収性透明導電性酸化物（transparent conducting oxide、ＴＣＯ）のいくつかの組成物が、本開示のＬＣＦに有用に含まれ得る。例示的なＴＣＯとしては、インジウムスズ酸化物（ＩＴＯ）、アンチモンスズ酸化物（ＡＴＯ）、ガリウムスズ酸化物（ＧＴＯ）、アンチモン亜鉛酸化物（ＡＺＯ）、アルミニウム／インジウムドープ亜鉛酸化物、セシウムタングステン酸化物のようなドープタングステン酸化物、及びタングステンブルー酸化物が挙げられる。他の視覚的に透明な赤外線吸収体としては、六ホウ化ランタンのような金属ホウ化物、及びＰＥＤＯＴ−ＰＳＳのような導電性ポリマーナノ粒子が挙げられる。例えば、硫化銅及びセレン化銅ナノ粒子、二硫化タングステン、及び二硫化モリブデンを含む、金属硫化物及びセレン化物のような金属カルコゲニドもまた、赤外光を吸収する。視覚的に透明な調整可能な赤外吸収体の別の部類は、金、銀、銅などで作製されたものなどの金属プラズモンナノ粒子である。更に、近赤外染料及び顔料が本開示のＬＣＦに適用され得る。これらの染料は、低い可視吸収を有するが、強い狭帯域赤外吸収を有する。これらの染料及び顔料の多くは、本質的に有機系／有機金属系又は有機金属である。染料／顔料の主な部類のいくつかとしては、フタロシアニン、シアニン、遷移金属ジチオリン、スクアリリウム、クロコニウム、クニオン（qunione）、アントラキノン、イミニウム、ピリリウ，（pyriliu,）、チアピリリウム（thiapyrilium）、アズレニウム、アゾ、ペリレン、及びインドアニリンが挙げられる。これらの染料及び顔料の多くは、可視光及び／又は��外光の吸収の両方を呈することができる。更に、多くの異なる種類の可視染料及び着色剤を、本開示のＬＣＦと共に使用してもよく、これらは、酸性染料、アゾイック着色物質、カップリング成分、ジアゾ成分のような１つ以上の部類に含まれ得る。塩基性染料としては、顕色剤、直接染料、分散染料、蛍光増白剤、食用染料、イングレイン染料、皮革染料、媒染染料、天然染料及び顔料、オキシデーションベース、顔料、反応染料、還元剤、溶剤染料、硫化染料、縮合硫化染料、建染染料が挙げられる。有機顔料の一部は、更なるモノアゾ、酸性染料のアゾ縮合不溶性金属塩、及びジスアゾ、ナフトール、アリライド、ジアリライド、ピラゾロン、アセトアリライド、ナフトアニリド、フタロシアニン、アントラキノン、ペリレン、フラバントロン、トリフェンジオキサジン、金属錯体、キナクリドン、ポリプリロロピロール（polypryrrolopyrrole）などのうちの１つに属し得る。更に、金属酸化物顔料が本開示のＬＣＦにおいて使用され得る。例えば、金属クロム酸塩、モリブデン酸塩、チタン酸塩、タングステン酸塩、アルミン酸塩、フェライトは、一般的な顔料の一部である。多くは、鉄、マンガン、ニッケル、チタン、バナジウム、アンチモン、コバルト、鉛、カドミウム、クロムなどのような遷移金属を含有する。バナジン酸ビスマスは非カドミウムイエローである。これらの顔料は、透明性及び低散乱が所望される場合に有用であり得るナノ粒子を生成するために粉砕されてもよい。いくつかの実施例では、第１又は第２の材料３３２又は３４２は、１０ミクロン未満、又は１ミクロン以下の平均粒径を有する粒子状材料であり得る。第１又は第２の材料３３２又は３４２は、いくつかの実施形態では、１ミクロン未満の平均粒径を有し得る。いくつかの実施形態では、第１又は第２の材料３３２又は３４２は、好適な結合材中に分散されていてもよい。いくつかの実施形態では、粒子の形態ではなく、第１又は第２の材料３３２又は３４２は、光吸収領域３３０及び３４０を少なくとも部分的に形成する、光吸収ポリマーなどの、光吸収樹脂であり得る。いくつかの場合には、第１の領域３３０は、光が第１の領域３３０内を透過されることを阻止するように機能し得る粒子又は散乱要素を含み得る。いくつかの場合には、第１の材料３３２及び第２の材料３４２のうちの少なくとも一方は、紫外光、可視光、及び赤外光の範囲のうちの少なくとも１つの少なくとも一部においてスペクトル選択性を有する材料の中から選択され得る。いくつかの場合には、第１の材料３３２及び第２の材料３４２の両方は、紫外光、可視光、及び赤外光のうちの少なくとも１つの少なくとも一部においてスペクトル選択性を有する材料の中から選択することができ、その結果、ＬＣＦ３００を通過する光の透過は、紫外光、可視光、及び赤外光の範囲のうちの少なくとも２つにおいてスペクトル選択性を有する。別の言い方をすれば、第１及び第２の材料３３２及び３４２は、透過率を光の波長の関数として変化させるために、紫外光、可視光、及び赤外光の範囲の少なくとも一部においてスペクトル選択性を有する。図３に示すように、「光Ｂ」は、ＬＣＦ３００の平面と垂直な軸に沿って伝播する。本明細書に記載されるように、Ｌ���Ｆと「垂直（normal）」によって、ＬＣＦの平滑度の任意の局所的な変化を無視した上で、ＬＣＦの平面と垂直であることが意味される。ここで、変化は、例えば、ＬＣＦの主表面内に形成された一般的な表面粗さ又は規則的な微細構造であり得る。本開示の目的のために、入射光線「ｂ」とＬＣＦに対する法線との間の角度は、「入射角θｉ」と称される。例えば、光Ｂの入射角は０である。概して、入射角は、０度（即ち、フィルムと垂直）から９０度（即ち、フィルムと平行）までの範囲に及び得る。したがって、「垂直入射角」とは、ＬＣＦ内における任意の局所変化を無視した上で、フィルムと垂直に入射することを意味し得る。いくつかの実施形態では、観察者が、フィルム表面と垂直な方向でＬＣＦ３００を通して画像を見ている垂直入射角において、画像は視認可能であり、最も明るく、ＬＣＦ３００を通過する光の透過率は最大であり得る。溝又は第１の領域３３０が対称であり、ＬＣＦ３００と垂直に配向されている場合などの、いくつかの実施形態では、入射角が増加するにつれて、ＬＣＦ３００を透過される光の量は、入射角が視野角２θｖに到達するまで減少する。視野角２θｖの点から先では、図３において「光Ａ」として示されるように、実質的に全ての光が第１の材料３３２によって遮断され、画像はもはや視認できない。いくつかの実施形態では、第２の領域３４０を通過し、第２の材料３４２によって少なくとも部分的に吸収される光の透過は、少なくとも１つの入射角に対して実質的に均一である。例えば、第２の領域３４０を通過し、第２の材料３４２によって部分的に吸収され、（第１の領域３３０を通過するか、又は第１の材料３３２によって吸収されることなく）ＬＣＦ３００を出る、図３に示すとおりの「光Ｃ」の透過は、実質的に均一である。いくつかの実施形態では、第２の領域３４０は、所定の波長範囲内のいくらかの光を吸収し、いくつかの場合には、所定の波長範囲内の波長を有する実質的に全ての入射光を吸収する。いくつかの場合には、所定の波長範囲内の波長を有し、第２の領域３４０を通過する光Ｃの光透過率は、約１０％未満であってよい。ここで、いくつかの場合では、透過率は、光Ｃの入射角から実質的に独立していてもよい。いくつかの場合には、所定の波長範囲の波長を有し、第２の領域３４０を通過する光の透過率が約１０％未満となるのを達成するために、第２の材料３４２の厚さ又はサイズを増加させることが可能であり、又は第２の領域３４０は第２の材料３４２の複数の層を含むことが可能であり、又は第２の材料３４２の複数の層を、第１の表面３１０及び第２の表面３２０のうちの少なくとも一方に提供することが可能であり、又は第１若しくは第２の表面３１０及び３２０のいずれかは、第２の材料３４２の複数の層を含み得、又は第２の材料３４２の濃度を増加させることが可能である。いくつかの場合には、所定の波長範囲内の波長を有する光の透過率は、光学フィルム３５０内及び／又は上に散乱粒子を提供することによって、１０％未満になり得る。
【００３２】
いくつかの実施形態では、本発明に記載される光学フィルム３５０はまた、ベース基材層（図示せず）を含み得、この基材層は、光学フィルム３５０と一体的に形成されるか、又は光学フィルム３５０に別個に付加され得る（押出によるのか、鋳造及び硬化によるのか、それとも所望の用途に好適であり得る任意の他の既知のものによるのかにかかわらない）。基材材料の化学組成及び厚さは、構築されている製品の要件に依存し得る。即ち、例えば、その全体が本明細書に組み込まれる米国特許第８，２１３，０８２号（Ｇａｉｄｅｓら）に具体的に記載されるように、とりわけ、強度、透明性、光学的リターダンス、耐温度性、表面エネルギー、他の層への接着の必要性をバランスさせる。いくつかの実施形態では、光学フィルム３５０は、例えば、防眩コーティング、反射防止コーティング、防汚コーティング、又はこれらの何らかの組み合わせを提供し得るカバー層と組み合わせられてもよい。ベース基材層又はカバー層のための材料としては、例えば、ポリカーボネートを挙げることができる。特定のポリカーボネート材料は、艶消し仕上げ又は光沢仕上げを提供するように選択することができる。カバー層及びベース基材層は、それぞれ、又は両方とも、艶消しものであるか、又は／及び光沢を有するものであり得る。カバー層は、光学フィルム３５０の第２の領域３４０又は主要な第１の表面３１０に接着剤で接合され得る。接着剤は、ＵＶ硬化性アクリル酸系接着剤、転写接着剤、及び同様のものなどの、任意の光学的に透明な接着剤であり得る。更に、ＬＣＦ３００は、例えば、偏光フィルム、波長選択性干渉フィルタ層、プリズムフィルムを含む任意の数の他のフィルム又は層を含み、多層構造を形成し得る。
【００３３】
いくつかの実施形態では、光学フィルム３５０などの、本開示の光制御フィルム又は光学フィルムは、ポリカーボネート基材上に重合性樹脂を成形し、紫外線硬化させることによって調製することができる。このような処理は、現在、３Ｍ  Ｃｏｍｐａｎｙ，Ｓｔ．Ｐａｕｌ，Ｍｉｎｎ．から商品名で入手可能な既知の光学フィルムを作製するために使用されている。既知の光学フィルムの例示的な製造方法及び好適な組成物が、米国特許第８，２１３，０８２号（Ｇａｉｄｅｓら）に記載されている。
【００３４】
図４を参照すると、光制御フィルム（ＬＣＦ）４００は、複数の離間した第１の領域４３０を含む。各第１の領域４３０は第１の材料４３２を含む。図４に示すように、第１の領域４３０は、多種多様な形状を有することができ、第１の表面４１０若しくは／及び第２の表面４２０のいずれか／両方から延在するか、又は光学フィルム４５０の中央に形成することができる。第１の材料４３２は、第１の波長範囲内の光を実質的に吸収又は／及び反射し、異なる第２の波長範囲内の光を実質的に透過する。例えば、いくつかの場合には、第１の材料４３２は、第１の波長範囲内の光の少なくとも７０％、又は少なくとも８０％、又は少なくとも９０％、又は少なくとも９５％を吸収又は／及び反射し、第２の波長範囲内の光の少なくとも７０％、又は少なくとも８０％、又は少なくとも９０％、又は少なくとも９５％を透過する。いくつかの場合には、第１の波長範囲は赤外光範囲であり、第２の波長範囲は可視光範囲である。例えば、いくつかの場合には、第１の波長範囲は約７００ｎｍ〜約１２００ｎｍであり得、第２の波長範囲は約４００ｎｍ〜約７００ｎｍであり得る。ＬＣＦ４００は、少なくとも１つの第１の領域４３０の少なくとも一部分に隣接して配置された第２の領域４４０を更に含む。図４に示すＬＣＦ４００の例示的な実施形態などの、いくつかの場合には、第２の領域４４０は第１の領域４３０の過半にわたって延在する。ただし、第１の領域４３０の全てにわたって延在するのではない。いくつかの場合には、第２の領域４４０は全ての第１の領域４３０にわたって延在し得る。第２の領域４４０は、第３の波長範囲内の光を実質的に吸収又は／及び反射し、第３の波長範囲とは異なる第４の波長範囲内の光を実質的に透過する第２の材料４４２を含む。例えば、いくつかの場合には、第２の材料４４２は、第３の波長範囲内の光の少なくとも７０％、又は少なくとも８０％、又は少なくとも９０％、又は少なくとも９５％を吸収又は／及び反射し、第４の波長範囲内の光の少なくとも７０％、又は少なくとも８０％、又は少なくとも９０％、又は少なくとも９５％を透過する。いくつかの場合には、第３の波長範囲は紫外光範囲であり、第４の波長範囲は可視光範囲である。例えば、いくつかの場合には、第３の波長範囲は約３５０ｎｍ〜約４００ｎｍであり得、第４の波長範囲は約４００ｎｍ〜約７００ｎｍであり得る。ＬＣＦ４００を通過する光４９０の透過率は、入射角（θｉ）（入射光４９０とＬＣＦの法線４９５との間の角度）及び光の波長の関数として変化する。例えば、透過率は、（１）入射角と実質的に無関係に紫外光範囲内の入射光の約１０％以下、（２）入射角と実質的に無関係に可視光範囲内の光に対して約４０％超、（３）視野角（２θｖ、図２を参照）内の入射角について赤外光範囲内の光に対して約４０％超、及び（４）視野角の外側の入射角について赤外光範囲内の光に対して約１０％未満である。
【００３５】
いくつかの実施形態では、図１に示すように、ＬＣＦ１００は、複数の離間した第１の領域１３０、及び第２の領域１４０を含む。各第１の領域１３０は、約７００ｎｍ〜約１２００ｎｍの第１の近赤外波長範囲において実質的に低い透過率を有し得、第２の領域１４０は、約３００ｎｍ〜約４００ｎｍの第２の紫外波長範囲において実質的に低い透過率を有し得る。第２の領域１４０は、少なくとも１つの第１の領域１３０の少なくとも一部分に隣接している。図１Ａ、図１Ｂ、図１Ｆ、及び図１Ｇに示す例示的な実施形態では、第２の領域１４０は、それぞれの第１の表面１１０及び第２の表面１２０のうちの少なくとも一方の上に形成されている。別の例として、図１Ｄでは、第２の領域１４０は、第１の領域１３０の間及び／又は下方の光学フィルム１５０内に形成されている。いくつかの実施形態では、第１の領域１３０の少なくとも一部が光学フィルム１５０の厚さを完全に貫いて延在し得る場合には、第２の領域１４０は溝１３０の間に形成され、その結果、いくつかの場合には連続的であり得、いくつかの他の場合には不連続であり得るランド１３１を介して相互接続された複数の離間した第２の領域１４１が生じる。更に、いくつかの場合には、図１Ｅに示すように、第２の領域１４０は、複数の第１の領域１３０と交互になった複数の区分を含む。いくつかの場合には、第２の領域１４０はリブ１８０の少なくとも一部分内に配置されている。いくつかの実施形態では、第２の領域１４０は第１の表面１１０のうちの少なくとも１つの上に形成されている。図１Ｆ及び図１Ｇに示すように、第２の領域１４０は、第１の表面１１０及び／又は第２の表面１２０上に部分的に形成されている。図１Ｆに示すように、第２の領域１４０は、第１の領域１３０と交互に第１の表面１１０上に部分的に形成され得る。更に、図１Ｇに示すように、第２の領域１４０はリブ１８０の少なくとも部分上に配置されている。
【００３６】
いくつかの実施形態では、図１に示すように、ＬＣＦ１００は、複数の離間した第１の領域１３０、及び第２の領域１４０を含む。各第１の領域１３０は、約３００ｎｍ〜約４００ｎｍの第１の波長範囲、及び約４００ｎｍ〜約７００ｎｍの第２の波長範囲、及び約７００〜約１２００ｎｍの第３の波長範囲のうちの少なくとも１つにおいて実質的に低い透過率を有し得る。第２の領域１４０は、各第１の領域が実質的に低い透過率を有する３つの波長範囲のうちの少なくとも１つのうちの少なくとも１つにおいて実質的に低い透過率を有し得る。いくつかの場合には、各第１の領域１３０及び第２の領域１４０は、３つの波長範囲のうちの同じ２つにおいて実質的に低い透過率を有し得る。ＬＣＦ１００は、複数の交互のリブ１８０及び溝１３０を含む主要な微細構造化された第１の表面１１０を含み、各溝は第１の材料１３２で少なくとも部分的に充填され、複数の離間した第１の領域内の第１の領域１３０のうちの１つを形成する。いくつかの場合には、第２の領域１４０は複数の第２の領域区分を含み、各リブは第２の領域区分のうちの１つを含む。いくつかの場合には、第２の領域１４０は光制御フィルムの主表面１１０上に配置されており、いくつかの場合には、第２の領域は第１の領域１３０の少なくとも一部にわたって延在し、これらを覆う。
【００３７】
いくつかの実施形態では、図１に示すように、ＬＣＦ１００は、複数の離間した第１の領域１３０、及び第２の領域１４０を含む。各第１の領域１３０は、約３００ｎｍ〜約４００ｎｍの第１の波長範囲において実質的に高い透過率を有し、約４００ｎｍ〜約７００ｎｍの第２の波長範囲において実質的に低い透過率を有し得る。第２の領域１４０は、第１及び第２の波長領域のそれぞれにおいて実質的に高い透過率を有し得る。いくつかの場合には、各第１の領域１３０、及び第２の領域１４０は、約７００ｎｍ〜約１２００ｎｍの第３の波長範囲において実質的に高い透過率を有し得る。いくつかの実施例では、各第１の領域１３０は、約７００ｎｍ〜約１２００ｎｍの第３の波長範囲において実質的に低い透過率の領域を有し得、第２の領域は、第３の波長範囲において実質的に高い透過率の領域を有する。
【００３８】
いくつかの実施例では、本明細書に開示される光制御フィルム（ＬＣＦ）は光通信システムの一部であり得る。本明細書において言及される「光通信システム」は、光源から、開示されたＬＣＦを通して目標に至る距離を越えた光の通信のためのシステムであり、目標は、検出器又は人間の目を含み得、光源は周囲光を含み得る。概して、光源は、用途において望ましい任意の光源であり得る。例示的な光源としては、発光ダイオード（light emitting diode、ＬＥＤ）、レーザ光源、ハロゲン光源、メタルハライド光源、タングステン光源、水銀光源、ショートアークキセノン光源、又は太陽が挙げられる。いくつかの場合には、本明細書に開示されるＬＣＦは、検出器システムを有する光通信システムの一部であり得る。いくつかの場合には、検出器システムは、光通信システムのＬＣＦを通過した光を受光すると、電子信号などの様々な種類の出力を提供することができる。図２に示すとおりの例示的な例では、検出器システムは、検出波長範囲内の波長に敏感な検出器２９０と、検出器２９０上に配置されたＬＣＦ２００とを含む。ＬＣＦ２００は複数の交互の第１及び第２の領域２３０及び２４０を含む。各第１の領域２３０は、幅Ｗ及び高さＨ並びにアスペクト比Ｈ／Ｗを有する。いくつかの場合には、アスペクト比Ｈ／Ｗは、少なくとも１（Ｈ／Ｗ≧１）、又はＨ／Ｗ≧２、又はＨ／Ｗ≧５、又はＨ／Ｗ≧１０、又はＨ／Ｗ≧２０である。図５は、検出器が検出波長範囲５７２内の波長に敏感であることを示す検出器感度と波長との関係を概略的に示す。各第１の領域２３０は、検出波長範囲５７２の第１の部分５７４において実質的に低い透過率を有し、検出波長範囲の残りの部分５７６において実質的に高い透過率を有する。各第２の領域は、検出波長範囲５７２において実質的に高い透過率を有する。いくつかの場合には、検出波長範囲５７２は約８００ｎｍ〜約１６００ｎｍであり、検出波長範囲５７２の第１の部分５７４は約９００ｎｍ〜約１１００ｎｍである。いくつかの例では、検出波長範囲５７２の第１の部分５７４におけるＬＣＦの視野角２θｖは、第１の方向「Ａ」に沿って約７０度未満である（図２、図２Ａ又は図２Ｂを参照）。いくつかの場合には、検出器は光起電デバイスであるか、又はそれを含む。いくつかの場合には、検出器は、例えば電池を充電するために、太陽放射を検出するように構成されている。このような場合には、検出器は、太陽電池、ソーラーセル、又は太陽光検出器であるか、又はそれを含み得る。いくつかの場合には、検出器は、画像を検出及び／又は記録するためのカメラ内の検出器であり得る。いくつかの場合には、検出器はカメラ又はカメラシステム内にあり得る。いくつかの場合には、カメラは図２の検出器システムを含み得る。
【００３９】
いくつかの場合には、図２に示すように、ＬＣＦ２００は、複数の離間した第１の領域２３０、及び第２の領域２４０を含む。各第１の領域２３０は、幅Ｗ及び高さＨ、並びに少なくとも１（Ｈ／Ｗ≧１）、若しくはＨ／Ｗ≧２、若しくはＨ／Ｗ≧５、又はＨ／Ｗ≧１０、若しくはＨ／Ｗ≧２０であるアスペクト比Ｈ／Ｗを有する。各第１の領域２３０は、重複しない所定の第１及び第２の波長範囲のそれぞれにおいて実質的に低い透過率を有し、第２の領域２４０は、所定の第２の波長範囲において実質的に低い透過率を有する。具体的には、所定の第１の波長範囲は、より短い波長を含み得、所定の第２の波長範囲は、より長い波長を含み得る。いくつかの場合には、所定の第１の波長範囲は約４００ｎｍ〜約７００ｎｍであり得、所定の第２の波長範囲は約７００ｎｍ〜約１２００ｎｍであり得る。いくつかの場合には、所定の第１の波長範囲における各第１の領域２３０の平均光透過率は、約２５、又は１５％、又は１０％、又は５％、又は１％、又は０．１％、又は０．０１％、又は０．００１、又は０．０００１％未満であり得る。いくつかの場合には、所定の第２の波長範囲における各第１の領域２３０の平均光透過率は、約２５、又は１５％、又は１０％％、又は５％、又は１％、又は０．１％、又は０．０１％、又は０．００１、又は０．０００１未満である。いくつかの場合には、所定の第２の波長範囲における第２の領域２４０の平均光透過率は、約２５、又は１５％、又は１０％％、又は５％、又は１％、又は０．１％、又は０．０１％、又は０．００１、又は０．０００１未満であり得る。各第１の領域２３０は、所定の第１の波長範囲において実質的に高い吸収率を有し得る。例えば、所定の第２の波長範囲における各第１の領域２３０の平均光吸収率は、約７０％、又は８０％、又は９０％、又は９５％、又は９９％超であり得る。各第１の領域は、所定の第１の波長範囲において実質的に高い反射率を有し得る。例えば、所定の第２の波長範囲における各第１の領域２３０の平均光反射率は、約７０％、又は８０％、又は９０％、又は９５％、又は９９％超であり得る。一般に、各第１の領域２３０は第１の屈折率を有し得、第２の領域は第２の屈折率を有し得る。いくつかの実施形態では、第１の領域とそれらの間の領域との間、及び／又は第１の領域と第２の領域との間で屈折率を実質的に一致させることが望ましい場合がある。いくつかの場合には、第１の屈折率と第２の屈折率との差は約０．０１未満であり得る。いくつかの場合には、第２の領域２４０は、所定の第１の波長範囲において実質的に低い透過率を有し得る。このような場合には、所定の第２の波長範囲における第２の領域２４０の平均光透過率は、約１０％未満であり得る。いくつかの実施形態では、第２の領域２４０は、所定の第１の波長範囲において実質的に高い透過率を有し得る。このような場合には、所定の第１の波長範囲における第２の領域２４０の平均光透過率は、約７０％超であり得る。第２の領域１４０は、例えば、図１Ｅに示すように、複数の第１の領域１３０と交互になった複数の区分を含み得る。いくつかの場合には、第２の領域１４０は、例えば、図１、図１Ａ、図１Ｂ、図１Ｆ、及び図１Ｇに示すように、第１の領域１３０の少なくとも一部にわたって延在し、これらを覆い得る。更に、いくつかの場合には、第２の領域１４０は、例えば、図１Ｅ及び図１Ｆに示すように、不連続であり得る。
【００４０】
いくつかの実施形態では、図２に示すように、ＬＣＦ２００は、複数の離間した第１の領域２３０、及び第２の領域２４０を含む。各第１の領域２３０は、幅Ｗ及び高さＨ、並びに少なくとも１（Ｈ／Ｗ≧１）、若しくはＨ／Ｗ≧２、若しくはＨ／Ｗ≧５、又はＨ／Ｗ≧１０、若しくはＨ／Ｗ≧２０であるアスペクト比Ｈ／Ｗを有し得る。各第１の領域は、重複しない所定の第１及び第２の波長範囲のそれぞれにおいて実質的に低い透過率を有し得、第２の領域２４０は、所定の第２の波長範囲において実質的に高い透過率を有し得る。例示的な実施形態では、所定の第１の波長範囲は、より短い波長を含み得、所定の第２の波長範囲は、より長い波長を含み得る。いくつかの場合には、所定の第１の波長範囲は約４００ｎｍ〜約７００ｎｍであり得、所定の第２の波長範囲は約７００ｎｍ〜約１２００ｎｍであり得る。いくつかの場合には、所定の第１の波長範囲における各第１の領域２３０の平均光透過率は、約１０％未満であり得る。いくつかの場合には、所定の第２の波長範囲における各第１の領域の平均光透過率は、約１０％未満であり得る。いくつかの場合には、所定の第２の波長範囲における第２の領域の平均光透過率は、約７０％超であり得る。いくつかの実施形態では、第２の領域は、所定の第１の波長範囲において実質的に低い透過率を有し得る。例えば、所定の第１の波長範囲における第２の領域２４０の平均光透過率は、約１０％未満であり得る。いくつかの場合には、第２の領域２４０は、所定の第１の波長範囲において実質的に高い透過率を有し得る。例えば、所定の第１の波長範囲における第２の領域の平均光透過率は、約７０％超であり得る。
【００４１】
いくつかの場合には、図２に示すように、ＬＣＦ２００は、複数の離間した第１の領域２３０、及び第２の領域２４０を含む。各第１の領域２３０は、幅Ｗ及び高さＨ、並びに少なくとも１（Ｈ／Ｗ≧１）、若しくはＨ／Ｗ≧２、若しくはＨ／Ｗ≧５、又はＨ／Ｗ≧１０、若しくはＨ／Ｗ≧２０であるアスペクト比Ｈ／Ｗを有し得る。各第１の領域２３０は、所定の第１の波長範囲において実質的に高い透過率を有し、所定の重複しない第２の波長範囲において実質的に低い透過率を有し得る。第２の領域２４０は、所定の第１及び第２の波長範囲のそれぞれにおいて実質的に高い透過率を有し得る。
【００４２】
いくつかの場合には、本明細書に開示される光制御フィルム（ＬＣＦ）は、例えば、図６に示す窓と組み合わせられた光学構造物を含む光通信システムの一部であり得る。この例では、ＬＣＦ６００は、太陽光６９０などの自然光源を有する光学構造物６０１の一部である。具体的には、図６は、建物、住宅、又は車両などのエンクロージャへの窓に適用された、開示されたＬＣＦの例示的な適用を示す。ＬＣＦ６００は、建物、住宅、自動車、又は任意のエンクロージャ６７０の窓基材６７５上に配置され得る。ＬＣＦ６００は、複数の離間した第１の領域６３０、及び少なくとも１つの第１の領域６３０の少なくとも一部分に隣接した第２の領域６４０を含む光学フィルム６５０を含む。第１の領域６３０は第１の材料６３２で少なくとも部分的に充填され得、第２の領域６４０は第２の材料６４２を含み得る。第１の材料６３２及び第１の領域６３０は、各第１の領域６３０が、約４００ｎｍ〜約７００ｎｍの第１の波長範囲において、約５０％、又は６０％、又は７０％、又は８０％、又は９０％超の平均光透過率を有し、約７００ｎｍ〜約１２００ｎｍの重複しない第２の波長範囲において、約１０％未満の平均光透過率を有するよう、任意の好適な材料及び形状であり得る。第２の材料６４２及び第２の領域６４０は、第２の領域５４０が、所定の第１及び第２の波長範囲のそれぞれにおいて、約３０％、又は４０％、又は５０％、又は６０％、又は７０％、又は８０％、又は９０％超の平均光透過率を有するよう、任意の好適な材料及び形状であり得る。加えて、第２の領域６４０は、約３５０ｎｍ〜４００ｎｍの波長範囲において、約１０％未満の平均光透過率を有し得る。いくつかの場合には、重複しない第１及び第２の波長範囲の間の波長分離距離は、少なくとも５ｎｍ、又は少なくとも１０ｎｍ、又は少なくとも１５ｎｍ、又は少なくとも２０ｎｍであり得る。いくつかの場合には、ＬＣＦ６００は、第２の波長範囲内の少なくとも１つの波長に対して約４０度未満の視野角２θｖを有する。本実施例では、太陽光６９０がＬＣＦ６００の前面に入射すると、第２の領域６４０の第２の材料６４２は、光６９０の入射角と実質的に無関係に、約３５０ｎｍ〜４００ｎｍの範囲（紫外光範囲）内の波長を有する入射光の少なくとも一部を吸収又は／及び反射する。第２の領域６４０は、第２の領域６４０を通過してＬＣＦ６００を出る紫外光の透過率が均一であり、望ましくは約１０％未満であり、光の入射角と実質的に無関係であるよう、光を十分に吸収又は／及び反射する。いくつかの場合には、第２の領域６４０を通過し、ＬＣＦ６００を出る紫外光の透過率を約１０％よりも達成するために、第２の材料６４２の厚さ若しくはサイズを増加させることができ、又は第２の領域６４０は第２の材料６４２の複数の層を含むことができ、又は第２の材料６４２の複数の層を第１の表面６１０及び第２の表面６２０のうちの少なくとも一方の上に提供することができ、又は第１若しくは第２の表面６１０、６２０のいずれかは第２の材料６４２の複数の層を含むことができ、又は第２の材料６４２の濃度を増加させることができる。いくつかの場合には、紫外光範囲内の透過率は、光学フィルム６５０内及び／���は上に散乱粒子を提供することによって、１０％未満になり得る。同時に、第２の領域６４０は、約４００ｎｍ〜約７００ｎｍ及び約７００ｎｍ〜約１２００ｎｍの範囲のそれぞれにおいて、約３０％、又は４０％、又は５０％、又は６０％、又は７０％、又は８０％、又は９０％超の平均光透過率を有する。第１の領域６３０による赤外光（約７００ｎｍ〜約１２００ｎｍ）の透過率は、光の入射角の関数として変化する。具体的に言えば、太陽光６９０がＬＣＦ６００と垂直に入射するとき、赤外光及び可視光は両方とも光学フィルム６５０を透過され得る。しかし、太陽６９０からの光の入射角が増加すると、ＬＣＦ６００を透過される赤外光の量は、入射角が視野角２θｖに達するまで減少する。視野角２θｖの点から先では、実質的に全ての赤外光が第１の材料６３２によって遮断される。同時に、第１の領域６３０は、可視光範囲内の実質的に全ての光を透過する。したがって、図６の例示的な光通信システムでは、実質的に全ての可視光がＬＣＦ６００によって透過され得るが、紫外光範囲はＬＣＦ６００によって透過され得ないか、又は紫外光範囲の制限された量、望ましくは紫外波長範囲の約１０％未満のみがＬＣＦ６００によって透過され得る。更に、太陽光６９０の赤外光範囲については、ＬＣＦ６００を通過する赤外光の透過率は入射角の関数である。即ち、太陽光６９０の赤外部分が比較的小さく、太陽光６９０が窓に垂直入射角で入射する朝の時間帯には、赤外光のほとんどがＬＣＦ６００によって透過され得る。他方で、太陽光６９０の赤外部分が相対的に大きく、太陽光６９０の入射角がＬＣＦ６００の視野角２θｖ近くに、又はそれを超えて増加する、正午近くでは、入射赤外光はＬＣＦ６００によってほとんど透過されず、最終的には、建物又は住宅６７０の内部の観察者又は居住者６７７が暑い赤外光に曝露され得ないよう、遮断される。更にまた、ＬＣＦ６００は、入射角にかかわらず、太陽光６９０の紫外光への曝露により、家庭用物品が損傷することを防止し得、同時に、観察者又は居住者６７７は、赤外光への曝露から暑くならずにすみ、その一方で、可視光は、ＬＣＦ６００を透過され得、これにより、太陽光６９０は、エンクロージャ６７０に照明を提供するために効果的に使用され得る。
【００４３】
いくつかの実施形態では、図２に示すように、ＬＣＦ２００は、複数の離間した第１の領域２３０、及び第２の領域２４０を含む。各第１の領域２３０は、幅Ｗ及び高さＨ、並びに少なくとも１（Ｈ／Ｗ≧１）、若しくはＨ／Ｗ≧２、若しくはＨ／Ｗ≧５、又はＨ／Ｗ≧１０、若しくはＨ／Ｗ≧２０であるアスペクト比Ｈ／Ｗを有し得る。各第１の領域２３０は、所定の第１の波長範囲において実質的に低い透過率を有し、所定の重複しない第２の波長範囲において実質的に高い透過率を有し得る。各第２の領域２４０は、所定の第１及び第２の波長範囲のそれぞれにおいて実質的に低い透過率を有し得る。
【００４４】
他の場合には、図２に示すように、ＬＣＦ２００は、複数の離間した第１の領域２３０、及び第２の領域２４０を含む。各第１の領域２３０は、幅Ｗ及び高さＨ、並びに少なくとも１（Ｈ／Ｗ≧１）、若しくはＨ／Ｗ≧２、若しくはＨ／Ｗ≧５、又はＨ／Ｗ≧１０、若しくはＨ／Ｗ≧２０であるアスペクト比Ｈ／Ｗを有し得る。各第１の領域２３０は、所定の第１の波長範囲において実質的に高い透過率を有し、所定の重複しない第２の波長範囲において実質的に低い透過率を有し得る。第２の領域２４０は、所定の第１及び第２の波長範囲のそれぞれにおいて実質的に低い透過率を有し得る。
【００４５】
いくつかの場合には、図２に示すように、ＬＣＦ２００は、複数の離間した第１の領域２３０、及び第２の領域２４０を含む。各第１の領域２３０は、幅Ｗ及び高さＨ、並びに少なくとも１（Ｈ／Ｗ≧１）、若しくはＨ／Ｗ≧２、若しくはＨ／Ｗ≧５、又はＨ／Ｗ≧１０、若しくはＨ／Ｗ≧２０であるアスペクト比Ｈ／Ｗを有し得る。各第１の領域２３０は、所定の第１の波長範囲において実質的に低い透過率を有し、所定の重複しない第２の波長範囲において実質的に高い透過率を有し得る。第２の領域２４０は、所定の第１及び第２の波長範囲のそれぞれにおいて実質的に高い透過率を有し得る。
【００４６】
図７に示すとおりの更なる実施例では、開示されたＬＣＦの各第１の領域は、所定の第１の波長範囲「Ａ」において実質的に高い透過率を有し、所定の第２の波長範囲「Ｂ」において実質的に低い透過率を有し、所定の第３の波長範囲「Ｃ」において実質的に高い透過率を有し得、第２の波長範囲Ｂは第１及び第３の波長範囲、それぞれＡ及びの間に配置されている。いくつかの場合には、第２の波長範囲Ｂは、第１の波長７１２〜第２の波長７１４の幅約２０ｎｍであり、レーザ可視放射波長を中心としており、第１の波長範囲Ａは約４００ｎｍ〜約第１の波長７１２であり、第３の波長範囲Ｃは約第２の波長７１４〜約１４００ｎｍである。レーザ可視放射波長は、４４２ｎｍ、４５８ｎｍ、４８８ｎｍ、５１４ｎｍ、６３２．８ｎｍ、９８０ｎｍ、１０４７ｎｍ、１０６４ｎｍ、及び１１５２ｎｍのうちの少なくとも１つであり得る。他の実施例では、レーザ可視放射波長は、約４１６ｎｍ〜約１３６０の範囲にある。更なる実施例では、ＬＣＦは、複数の第１の領域と交互になった複数の離間した第２の領域を更に含み得、各第２の領域は、所定の第１、第２、及び第３の波長範囲のそれぞれにおいて実質的に高い透過率を有し得る。他の実施例では、各第２の領域は、所定の第１又は／及び第３の波長範囲のいずれか／両方において実質的に低い透過率を有し得る。いくつかの場合には、ＬＣＦは、所定の第２の波長範囲において、約６０度、又は５０度、又は４０度、又は３０度、又は２０度未満の視野角２θｖを有する。
【００４７】
別の例示的な用途では、本明細書に開示されるＬＣＦは、図８に示すとおりのレーザ光源などの別個の光源を有する光通信システムの一部であり得る。具体的には、図８は、所定の波長範囲内の入射光又は入射光を遮断するために、ＬＣＦが飛行機又は航空機レーザストライク防御システムに適用される例示的な用途を示す。ＬＣＦ８００は、例えば、飛行機（plane）、飛行機（airplane）又は航空機８７０などに取り付けられてもよく、望ましくは、飛行機（plane）、飛行機（airplane）又は航空機８７０の表面（窓など）に取り付けられてもよい。ＬＣＦ８００は、複数の離間した第１の領域８３０、及び少なくとも１つの第１の領域８３０の少なくとも一部分に隣接した第２の領域８４０を含む光学フィルム８５０を含む。第１の領域８３０は第１の材料８３２で少なくとも部分的に充填され得、第２の領域８４０は第２の材料８４２を含む。第１の材料８３２又は第２の材料８４２は、第１の材料８３２が、レーザ光８９１を含む可視光範囲の少なくとも一部において吸収又は／及び反射し、第２の材料８４２が、レーザ光８９１を含む紫外光及び赤外光範囲のうちの少なくとも一方の少なくとも一部において吸収又は／及び反射するよう、任意の好適な材料であり得る。より望ましくは、第２の材料８４２は、本実施例では、紫外及び赤外波長範囲の両方において吸収又は／及び反射することができる。レーザ光８９１がＬＣＦ８００に入射すると、第２の領域８４０の第２の材料８４２は、光８９１の入射角にかかわらず、紫外光及び赤外波長範囲の少なくとも一部を吸収又は／及び反射する。更に、第２の領域８４０は、レーザ光８９１の波長を含む可視波長の範囲において透過するが、第１の領域８３０を通過する可視光の透過率は光の入射角の関数として変化する。光がＬＣＦ８００の表面と垂直に入射すると、可視光は光学フィルム８５０を透過され得る。しかし、視野角２θｖの外側では（図２参照）、可視光は第１の領域８３０内の第１の材料８３２によって遮断される。したがって、飛行機又は航空機８７０上においてＬＣＦ８００を使用する場合、視野角２θｖ以内のレーザ光８９１からの可視光はＬＣＦ８００によって透過され得るが、レーザ光８９１からの紫外光及び赤外光はＬＣＦ８００によって透過され得ないか、又は紫外光及び赤外光の制限された量、望ましくは、それぞれ紫外光及び赤外光の約１０％未満のみがＬＣＦ８００によって透過され得る。更に、可視光については、それは、ＬＣＦ８００によって入射角及び光の波長の関数として透過され得る。レーザストライカ８７８は、パイロット８７７の視界を妨げるために、例えば、緑色レーザ８９０を使用して、飛行機又は航空機８７０を攻撃し得る。通常、緑色の波長は約４９５ｎｍ〜５７０ｎｍである。したがって、光の４９５ｎｍ〜５７０ｎｍの波長の範囲を吸収又は／及び反射する第１の材料８３２を有するＬＣＦ８００、これにより、飛行機又は航空機８７０上のパイロット８７７は、地上のレーザストライカ８７８からの緑色レーザ攻撃によって影響を受けない。
【００４８】
図９は、光制御フィルムを形成するのに有用であり得る例示的な本開示の光学フィルムの透過率対波長のプロットである。いくつかの実施形態では、ＬＣＦは複数の第１及び第２の領域を含み、これにより、ＬＣＦの平面と垂直に入射する光に対して、ＬＣＦの平均光透過率は、より短い波長を有する所定の第１の波長範囲において約１０％未満であり得、ＬＣＦの平均光透過率は、より長い波長を有する所定の第２の波長範囲において約５０％超であり得る。更に、ＬＣＦの平面から約３０度以上で入射する光に対して、ＬＣＦの平均光透過率は、所定の第１及び第２の波長範囲のそれぞれにおいて約２０％未満であり得る。例示的な場合には、所定の第１の波長範囲は約４００ｎｍ〜約６５０ｎｍであり得、所定の第２の波長範囲は約７５０ｎｍ〜約１５００ｎｍであり得る。いくつかの場合には、第２の領域は、複数の第１の領域と交互になった複数の離間した第２の領域区分を含む。いくつかの場合には、光制御フィルムは、複数の交互のリブ及び溝を有する主要な微細構造化された第１の表面を含み、各溝は第１の材料で少なくとも部分的に充填され、複数の離間した第１の領域内の第１の領域のうちの１つを形成する。いくつかの場合には、第２の領域は複数の第２の領域区分を含み、各リブは第２の領域区分のうちの１つを含む。いくつかの場合には、第２の領域は光制御フィルムの主表面上に配置されており、第１の領域の少なくとも一部にわたって延在し、これらを覆う。いくつかの場合には、所定の第２の波長範囲における第１の領域の平均光透過率は、約２０％未満、又は約１５％未満、又は約１０％未満、又は約５％未満、又は約１％未満である。いくつかの場合には、所定の第１の波長範囲における第２の領域の平均光透過率は、約２０％未満、又は約１５％未満、又は約１０％未満、又は約５％未満、又は約１％未満である。いくつかの場合には、所定の第２の波長範囲における第２の領域の平均光透過率は、約４０％超、又は約５０％超、又は約６０％超、又は約７０％超、又は約８０％超、又は約９０％超である。いくつかの場合には、光制御フィルムの平面と垂直に入射する光に対して、光制御フィルムの平均光透過率は、所定の第１の波長範囲において約５％、又は約１％未満である。いくつかの場合には、光制御フィルムの平面と垂直に入射する光に対して、光制御フィルムの平均光透過率は、所定の第２の波長範囲において約５５％、又は６０％超である。
【００４９】
更に、図９に示すように、ＬＣＦは複数の第１及び第２の領域を含み、これにより、プロット９１０は、垂直入射光に対するＬＣＦの光透過率であり、プロット９２０は、３０度の入射光に対するＬＣＦの光透過率であり、プロット９３０は、６０度の入射光に対するＬＣＦの光透過率であり、３つのプロット全ては入射光の波長の関数として示されている。したがって、ＬＣＦの平均光透過率は、約４００ｎｍ〜約６２０ｎｍ、又は６１０ｎｍ、又は６００ｎｍの波長に対して、全ての入射角に対して、約１０％未満、又は約７％未満、又は約５％未満である。更に、約７００ｎｍ、又は約７１０ｎｍ、又は約７２０ｎｍ〜約１５００ｎｍの波長範囲に対して、入射角が０度から約３０度に変化するとき、ＬＣＦの平均光透過率は約６０％から約５％に変化し、入射角が０度から約６０度に変化するとき、ＬＣＦの平均光透過率は約６０％から約２％、又は約１％に変化する。したがって、ＬＣＦに入射する光の入射角が、ＬＣＦの平面に対して約９０度から約６０度に（又は、ＬＣＦの平面と垂直な線から約０度から約３０度に）変化するとき、ＬＣＦの平均光透過率は、より短い波長を有する所定の第１の波長範囲において約１０％未満、及びより長い波長を有する所定の第２の波長範囲において約４０％超、変化し得る。いくつかの場合には、所定の第２の波長範囲における第１の領域の平均光透過率は、約２０％未満、又は約１５％未満、又は約１０％未満、又は約５％未満、又は約１％未満である。いくつかの場合には、所定の第１の波長範囲における第２の領域の平均光透過率は、約２０％未満、又は約１５％未満、又は約１０％未満、又は約５％未満、又は約１％未満である。いくつかの場合には、所定の第２の波長範囲における第２の領域の平均光透過率は、約４０％超、又は約５０％超、又は約６０％超、又は約７０％超、又は約８０％超、又は約９０％超である。いくつかの場合には、光制御フィルムに入射する光の入射角が、光制御フィルムの平面に対して約９０度から約６０度に変化するとき、光制御フィルムの平均光透過率は、所定の第１の波長範囲において約５％未満変化する。いくつかの場合には、光制御フィルムに入射する光の入射角が、光制御フィルムの平面に対して約９０度から約６０度に変化するとき、光制御フィルムの平均光透過率は、所定の第１の波長範囲において約１％未満変化する。いくつかの場合には、光制御フィルムに入射する光の入射角が、光制御フィルムの平面に対して約９０度から約６０度に変化するとき、光制御フィルムの平均光透過率は、所定の第２の波長範囲において約５５％、又は６０％超変化する。本開示の光制御フィルム（ＬＣＦ）は、有利には、様々な用途で利用され得る。例えば、いくつかの場合には、本開示のＬＣＦは、光源のスペクトルプロファイルの角度均一性を改善することができる。例えば、図１０は、異なる放射方向に沿った光源の放射スペクトルプロファイルを改善するための光源システム１００１を示す。具体的に言えば、図１０は、異なる方向に沿って異なるスペクトルプロファイルを有する光を放射するように構成された光源１２００を示す。例えば、図１０Ａ、図１０Ｂ及び図１０Ｃを参照すると、光源１２００は、第１の方向１２２０に沿った第１のスペクトルプロファイル１２１０、及び異なる第２の方向１２４０に沿った第２のスペクトルプロファイル１２３０を有する光を放射する。例示的な光源システム１００１では、第１の方向１２２０は光源の平面に対して垂直である。概して、第１及び第２の方向は、放射された光が異なるスペクトルプロファイルを有し得る任意の２つの方向であり得る。光源システム１００１は、光源の角度的スペクトルプロファイル均一性を改善するために光源１２００上に配置されたＬＣＦ（ＬＣＦ）１０００を更に含む。ＬＣＦ１０００は、光源１２００によって放射された光を受光し、受光された光を透過する。ＬＣＦ１０００は、本明細書に開示される任意のＬＣＦであり得る。例えば、ＬＣＦ１０００は、複数の離間した第１の領域１０３０を含む。各第１の領域は、幅Ｗ及び高さＨを有する。ここで、いくつかの場合には、Ｈ／Ｗ≧１、又はＨ／Ｗ≧２、又はＨ／Ｗ≧５、又はＨ／Ｗ≧１０、又はＨ／Ｗ≧２０である。概して、第１の領域１０３０の配向及び吸収特性は、ＬＣＦ１０００によって透過される光の角度的スペクトルプロファイル均一性を改善する因子の少なくとも一部である。他の因子は、例えば、第１の領域１０３０のピッチ及び比Ｈ／Ｗに依存し得るＬＣＦの視野角２θｖを含み得る。いくつかの場合には、第１の領域１０３０は、第１の方向１２２０及び第２の方向１２４０に対して配向され、第１の領域１０３０のスペクトル吸光度プロファイル１３２０（図１０Ｃ参照）は、光源１２００によって放射された光がＬＣＦ１０００によって透過されるとき、透過光が、第１の方向１２２０に沿った第３のスペクトルプロファイル１２６０、及び第２の方向１２４０に沿った第４のスペクトルプロファイル１２７０を有するようになっており、第３及び第４のスペクトルプロファイル１２６０及び１２７０の差は、第１及び第２のスペクトルプロファイル１２１０及び１２３０の差よりも小さい。例えば、いくつかの場合には、第３及び第４のスペクトルプロファイル１２６０及び１２７０の差は、第１及び第２のスペクトルプロファイル１２１０及び１２３０の差よりも少なくとも５％、又は少なくとも１０％、又は少なくとも１５％、又は少なくとも２０％、又は少なくとも３０％、又は少なくとも４０％、又は少なくとも５０％小さい。第１の方向１２２０が光源１２００の平面と垂直であるときなどの、いくつかの場合には、第１の方向１２２０に沿ってＬＣＦ１０００に入射する光のスペクトルプロファイルは、ＬＣＦによる透過時に変化せずそのままであり得る。このような場合には、第１のスペクトルプロファイル１２１０は第３のスペクトルプロファイル１２６０と実質的に等しくなり得る。更に、第１の領域１０３０は、第２の方向１２４０に沿って伝播する光を選択的に吸収することができ、これにより、スペクトルプロファイル１２３０は、透過時に、第３のスペクトルプロファイル１２６０により接近して一致したスペクトルプロファイル１２７０に変化する。いくつかの場合には、ＬＣＦ１０００は、各第１の領域１０３０が第１及び第２のスペクトルプロファイル１２１０及び１２３０のそれぞれの内部の光を選択的に吸収することによって、光源１２０���の角度的スペクトルプロファイル均一性を改善する。例えば、第１及び第２の方向１２２０、１２４０のいずれも光源１２００又はＬＣＦ１０００の平面に対して垂直でない場合には、各第１の領域１０３０は、第１及び第２のスペクトルプロファイル１２１０及び１２３０のそれぞれの内部の光を選択的に吸収し得る。いくつかの場合には、第２の方向１２４０は、光源１２００の平面と垂直である線１２２２と角度αをなす。いくつかの場合には、角度αはθｖより大きい。ここで、２θｖはＬＣＦ１０００の視野角である。このような場合には、光源１２００によって第１の方向１２２０に沿って放射された光線の少なくとも過半は、第１の領域１０３０を通過し、その結果、選択的に吸収され得る。このような選択的吸収は光源１２００の角度的色均一性を改善し得る。いくつかの場合には、光源１２００から放射され、第１の方向１２２０に沿って伝播する光は、色座標の第１のセットを有し、第２の方向１２４０に沿って伝播する光は、色座標の第２のセットを有し、ＬＣＦ１０００によって透過され、第１の方向１２２０に沿って伝播する光は、色座標の第３のセットを有し、第２の方向１２４０に沿って伝播する光は、色座標の第４のセットを有し、色座標の第３及び第４の色座標のセットの差は、色座標の第１及び第２のセットの差よりも小さい。例えば、いくつかの場合には、色座標の第１のセットはｕ１’及びｖ１’であり、色座標の第２のセットはｕ２’及びｖ２’であり、色座標の第３のセットはｕ３’及びｖ３’であり、色座標の第４のセットはｕ４’及びｖ４’である。このような場合には、（ｕ４’−ｕ３’）及び（ｖ４’−ｖ３’）のそれぞれの絶対値は、対応する（ｕ１’−ｕ２’）及び（ｖ１’−ｖ２’）のそれぞれの５％未満、又は１０％未満、又は１５％未満、又は２０％未満、又は３０％未満、又は４０％未満、又は５０％未満であり得る。
【００５０】
いくつかの場合には、本開示の光制御フィルム（ＬＣＦ）は、再帰反射器と組み合わせて利用され得る。例えば、図１１は、光を再帰反射するための再帰反射シート１１９０、及び再帰反射シート１１９０上に配置されたＬＣＦ１１００を含む再帰反射システム１１０１を示す。概して、再帰反射シート１１９０は、広範な入射波長及び角度のために光を再帰反射するように構成されている。例えば、再帰反射シート１１９０は、異なる入射波長λ１及びλ２並びに異なる入射角α及びα’のために光を再帰反射するように構成され得る。ＬＣＦ１１００の追加の結果、システム１１０１は、変更された再帰反射特性を有する。例えば、より大きい角度α及びより小さい角度α’に対して、ＬＣＦ１１００の視野角２θｖは、より小さい入射角α’に対しては、ＬＣＦ１１００が、波長λ１及びλ２の両方における光を実質的に透過するが、より大きい入射角αに対しては、ＬＣＦが、波長λ１を有する光を実質的に透過し、波長λ２を有する光を実質的に吸収し得るというものであり得る。例えば、いくつかの場合には、ＬＣＦ１１００の視野角２θｖは、α’超、且つα未満であり得る。別の例として、再帰反射システム１１０１は、第１の波長λ１に対して、対応する第１及び第２の入射角α’及びαでＬＣＦ１１００に入射する光８１０及び８１０’が、両方とも、それぞれの再帰反射光８１２及び８１２’として再帰反射されるように構成されている。更に、第２の波長λ２に対しては、第１の入射角α’でＬＣＦに入射する光８２０は、再帰反射光８２２で再帰反射されるが、第２の入射角αでＬＣＦに入射する光８２０’は再帰反射されない。このような場合には、光８２０’は、光８２０’がＬＣＦに最初に入射したとき、及び、いくつかの場合には、光８２０’がＬＣＦによって部分的に透過され、再帰反射シートによって再帰反射された後に、ＬＣＦ１１００によって吸収される。いくつかの場合には、ＬＣＦ１１００は、第１の波長に対するより大きい第１の視野角、及び第２の波長に対するより小さい視野角を含む。いくつかの場合には、第１の入射角α’は、ＬＣＦ１１００の平面と垂直な線８０１に対して実質的に０に等しい。いくつかの場合には、再帰反射シート１１９０は、光を再帰反射するための微小球ビーズ６１０を含む。いくつかの場合には、再帰反射シート１１９０は、光を再帰反射するためのコーナーキューブ６２０を含む。いくつかの場合には、ＬＣＦ１１００は、複数の離間した第１の領域１１３０を含み、各第１の領域１１３０は、第２の波長λ２において実質的に低い透過率を有するが、第１の波長λ１においては有しない。
【００５１】
いくつかの場合には、光制御フィルム（ＬＣＦ）は、信号対ノイズ性能を改善し、改善された指向性感知を可能にするために、センサ、より具体的にはＩＲセンサを有する光通信システムの一部として使用され得る。本実施例では、第１の材料は赤外光範囲の少なくとも一部においてスペクトル選択性であり、いくつかの場合には、第２の材料は、紫外光及び可視光範囲のうちの少なくとも一方の少なくとも一部においてスペクトル選択性であり得る。より望ましくは、第２の材料は、ｒ紫外光及び可視光範囲の両方においてスペクトル選択性である。ＬＣＦを使用するとき、ＩＲセンサからの紫外光及び可視光のようなノイズは、光の入射角にかかわらず、第２の材料を通して吸収される。第２の領域を通過する光源からの紫外光及び可視光の透過率は、光の入射角にかかわらず、均一であり、望ましくは、約１０％未満である。しかし、第２の領域は、光源からの赤外光の範囲を透過させ得るが、第１の領域を通過する赤外光の透過率は光の入射角の関数として変化する。光がＬＣＦの表面と垂直に入射すると、赤外光は光学フィルムを透過され得る。しかし、視野角２θｖの外側では、赤外光は第１の領域内の第１の材料によって遮断される。したがって、本開示のシステムは、実質的に低減されたノイズ及び実質的に改善された指向性感知を有するＩＲセンサを提供する。
【００５２】
別の場合には、ＬＣＦは、センサ、より具体的には、図１２に示すように腕時計に適用された脈拍センサを有する光通信システムの一部において用いることができる。特に、図１２は、脈拍センサを有する腕時計に適用されたＬＣＦの例示的な適用を示す。ＬＣＦ１２００は、ウェアラブル腕時計１２８０又は任意のウェアラブルデバイスに取り付けられ、望ましくは、ウェアラブル腕時計１２８０の表面に取り付けられ得る。ＬＣＦ１２００は、複数の第１の領域１２３０、及び最少の１つの第１の領域１２３０の少なくとも一部分に隣接した第２の領域１２４０を含む光学フィルム１２５０を含む。第１の領域１２３０は第１の材料１２３２で少なくとも部分的に充填され得、第２の領域１２４０は第２の材料１２４２を含み得る。第１の材料１２３２又は第２の材料１２４２は、第１の材料１２３２が、光源、例えばＬＥＤ１２９０からの可視光範囲の少なくとも一部においてスペクトル選択性であり、第２の材料１２４２が、ＬＥＤ１２０９からの紫外光及び赤外光のうちの少なくとも一方の少なくとも一部においてスペクトル選択性であるよう、任意の好適な材料であり得る。より望ましくは、第２の材料１２４２は、紫外光及び赤外光範囲内の両方の範囲においてスペクトル選択性である。ＬＣＦ１２００を使用する場合、脈拍センサ１２８５の観点からの紫外光及び赤外光のようなノイズは、太陽光１２９５又はＬＥＤ１２９０などの光源からの光の入射角にかかわらず、第２の材料１２４２を通して吸収される。第２の領域１２４０を通過する光源からの紫外光及び赤外光の透過率は、光の入射角にかかわらず、均一であり、望ましくは、約１０％未満である。しかし、第２の領域１２４０は、ＬＥＤ１２９０からの可視光の範囲を透過させるが、第１の領域１２３０を通過する可視光の透過率は光の入射角の関数として変化する。ＬＥＤ１２９０からの光がＬＣＦ１２００の表面に垂直に入射すると、可視光は光学フィルム１２５０を透過され得る。しかし、第１の材料１２３２は、デバイスを着用している人の手首７７７に対して比較的高い入射角をもって入射する、太陽光１２９５、又は他の光源からの周囲可視光を遮断するか、又は減少させることができ、これにより、ＬＣＦ１２００は、信号（視野角内で入射するＬＥＤからの主に可視光）対ノイズ（例えば、紫外光又は赤外光、あるいは例えば、日光、視野角の外側で入射する他の周囲光源からの周囲可視光）比を改善することができる。いくつかの場合には、センサは、カメラ又はカメラシステム内のセンサであり得る。いくつかの場合には、カメラがセンサを含む。
【００５３】
以下は、本明細書の例示的な実施形態の列挙である。
【００５４】
実施形態１は、複数の離間した第１の領域を含む光制御フィルムであって、各第１の領域は、約３００ｎｍ〜約４００ｎｍの第１の波長範囲、約４００ｎｍ〜約７００ｎｍの第２の波長範囲、及び約７００ｎｍ〜約１２００ｎｍの第３の波長範囲のうちの１つ又は２つにおいて実質的に低い透過率を有し、残りの波長範囲において実質的に高い透過率を有し、光制御フィルムは、所定の第１の方向に沿って約７０度未満の第１の視野角を含む、光制御フィルムである。
【００５５】
実施形態２は、第１の視野角とは異なる直交する所定の第２の方向に沿って約７０度未満の第２の視野角を有する、実施形態１の光制御フィルムである。
【００５６】
実施形態３は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態１の光制御フィルムである。
【００５７】
実施形態４は、各リブが、第１の領域が実質的に低い透過率を有する各波長範囲において実質的に高い透過率を有する、実施形態３の光制御フィルムである。
【００５８】
実施形態５は、各リブが、第１の領域が実質的に高い透過率を有する少なくとも１つの波長範囲において実質的に低い透過率を有する、実施形態３の光制御フィルムである。
【００５９】
実施形態６は、複数の第１の領域と交互になった複数の第２の領域を更に含み、各第２の領域は、第１の領域が実質的に低い透過率を有する各波長範囲において実質的に高い透過率を有する、実施形態１の光制御フィルムである。
【００６０】
実施形態７は、複数の第１の領域と交互になった複数の第２の領域を更に含み、各第２の領域は、第１の領域が実質的に高い透過率を有する少なくとも１つの波長範囲において実質的に低い透過率を有する、実施形態１の光制御フィルムである。
【００６１】
実施形態８は、各第２の領域が光制御フィルムの主表面上に配置されている、実施形態６又は７の光制御フィルムである。
【００６２】
実施形態９は、第１の領域の少なくとも一部にわたって延在し、これらを覆う第２の領域を更に含み、第２の領域は、第１の領域が実質的に高い透過率を有する、せいぜい１つの、ただし、全てではない、波長領域において実質的に低い透過率を有する、実施形態１の光制御フィルムである。
【００６３】
実施形態１０は、第１の波長範囲が約３５０ｎｍ〜約４００ｎｍである、実施形態１の光制御フィルムである。
【００６４】
実施形態１１は、第１の波長範囲が約３５０ｎｍ〜約３８０ｎｍである、実施形態１の光制御フィルムである。
【００６５】
実施形態１２は、第２の波長範囲が約４００ｎｍ〜約４６０ｎｍである、実施形態１の光制御フィルムである。
【００６６】
実施形態１３は、第２の波長範囲が約４７０ｎｍ〜約５５０ｎｍである、実施形態１の光制御フィルムである。
【００６７】
実施形態１４は、第３の波長範囲が約８００ｎｍ〜約１０００ｎｍである、実施形態１の光制御フィルムである。
【００６８】
実施形態１５は、第３の波長範囲が約８２０ｎｍ〜約１２００ｎｍである、実施形態１の光制御フィルムである。
【００６９】
実施形態１６は、第３の波長範囲が約８８５ｎｍ〜約１２００ｎｍである、実施形態１の光制御フィルムである。
【００７０】
実施形態１７は、第３の波長範囲が約９２０ｎｍ〜約１２００ｎｍである、実施形態１の光制御フィルムである。
【００７１】
実施形態１８は、複数の交互のリブ及び溝を有する主要な微細構造化された第１の表面を含む光制御フィルムであって、各溝は第１の材料で少なくとも部分的に充填され、各溝は、幅Ｗ及び高さＨ、Ｈ／Ｗ≧１を含み、各リブは第２の材料を有し、第１及び第２の材料のうちの少なくとも一方の吸収率は、約３００ｎｍ〜約１２００の範囲内の波長の関数として変化する、光制御フィルムである。
【００７２】
実施形態１９は、第１及び第２の材料のそれぞれの吸収率が、約４００ｎｍ〜約１２００の範囲内の波長の関数として変化する、実施形態１８の光制御フィルムである。
【００７３】
実施形態２０は、複数の離間した第１の領域、及び第２の領域を含む光制御フィルムであって、各第１の領域は、約７００ｎｍ〜約１２００ｎｍの第１の波長範囲において実質的に低い透過率を有し、第２の領域は、約３００ｎｍ〜約４００ｎｍの第２の波長範囲において実質的に低い透過率を有する、光制御フィルムである。
【００７４】
実施形態２１は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態２０の光制御フィルムである。
【００７５】
実施形態２２は、第２の領域が複数の第２の領域区分を含み、各リブが第２の領域区分のうちの１つを含む、実施形態２１の光制御フィルムである。
【００７６】
実施形態２３は、第２の領域が光制御フィルムの主表面上に配置されている、実施形態２０の光制御フィルムである。
【００７７】
実施形態２４は、第２の領域が第１の領域の少なくとも一部にわたって延在し、これらを覆う、実施形態２０の光制御フィルムである。
【００７８】
実施形態２５は、複数の離間した第１の領域、及び第２の領域を含む光制御フィルムであり、各第１の領域は、約３００ｎｍ〜約４００ｎｍの第１の波長範囲、約４００ｎｍ〜約７００ｎｍの第２の波長範囲、及び約７００〜約１２００ｎｍの第３の波長範囲のうちの少なくとも１つにおいて実質的に低い透過率を有し、第２の領域は、各第１の領域が実質的に低い透過率を有する３つの波長範囲のうちの少なくとも１つの少なくとも１つにおいて実質的に低い透過率を有する、光制御フィルムである。
【００７９】
実施形態２６は、各第１の領域、及び第２の領域が、３つの波長範囲のうちの同じ２つにおいて実質的に低い透過率を有する、実施形態２５の光制御フィルムである。
【００８０】
実施形態２７は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態２５の光制御フィルムである。
【００８１】
実施形態２８は、第２の領域が複数の第２の領域区分を含み、各リブが第２の領域区分のうちの１つを含む、実施形態２７の光制御フィルムである。
【００８２】
実施形態２９は、第２の領域が光制御フィルムの主表面上に配置されている、実施形態２５の光制御フィルムである。
【００８３】
実施形態３０は、第２の領域が第１の領域の少なくとも一部にわたって延在し、これらを覆う、実施形態２５の光制御フィルムである。
【００８４】
実施形態３１は、複数の離間した第１の領域、及び第２の領域を含む光制御フィルムであって、各第１の領域は、約３００ｎｍ〜約４００ｎｍの第１の波長範囲において実質的に高い透過率を有し、約４００ｎｍ〜約７００ｎｍの第２の波長範囲において実質的に低い透過率を有し、第２の領域は、第１及び第２の波長領域のそれぞれにおいて実質的に高い透過率を有する、光制御フィルムである。
【００８５】
実施形態３２は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態３１の光制御フィルムである。
【００８６】
実施形態３３は、第２の領域が複数の第２の領域区分を含み、各リブが第２の領域区分のうちの１つを含む、実施形態３２の光制御フィルムである。
【００８７】
実施形態３４は、第２の領域が光制御フィルムの主表面上に配置されている、実施形態３１の光制御フィルムである。
【００８８】
実施形態３５は、第２の領域が第１の領域の少なくとも一部にわたって延在し、これらを覆う、実施形態３１の光制御フィルムである。
【００８９】
実施形態３６は、各第１の領域、及び第２の領域が、約７００ｎｍ〜約１２００ｎｍの第３の波長範囲において実質的に高い透過率を有する、実施形態３１の光制御フィルムである。
【００９０】
実施形態３７は、各第１の領域が、約７００ｎｍ〜約１２００ｎｍの第３の波長範囲において実質的に低い透過率の領域を有し、第２の領域が、第３の波長範囲において実質的に高い透過率の領域を有する、実施形態３１の光制御フィルムである。
【００９１】
実施形態３８は、
検出波長範囲内の波長に敏感な検出器と、
検出器上に配置され、複数の交互の第１及び第２の領域を含む光制御フィルムであって、各第１の領域は、幅Ｗ及び高さＨ、Ｈ／Ｗ≧１を有し、各第１の領域は、検出波長範囲の第１の部分において実質的に低い透過率を有し、検出波長範囲の残りの部分において実質的に高い透過率を有し、各第２の領域は、検出波長範囲において実質的に高い透過率を有する、光制御フィルムと、
を含む検出器システムである。
【００９２】
実施形態３９は、検出波長範囲が約８００〜約１６００であり、検出波長範囲の第１の部分が約９００ｎｍ〜約１１００ｎｍである、実施形態３８の検出器システムである。
【００９３】
実施形態４０は、検出波長範囲の第１の部分における光制御フィルムの視野角が、第１の方向に沿って約７０度未満である、実施形態３８の検出器システムである。
【００９４】
実施形態４１は、光制御フィルムが、複数の交互のリブ及び溝を有する主要な微細構造化された第１の表面を含み、各溝は第１の材料で少なくとも部分的に充填され、第１の領域のうちの１つを形成し、各リブは第２の材料を含み、第２の領域のうちの１つを形成する、実施形態３８の検出器システムである。
【００９５】
実施形態４２は、Ｈ／Ｗ≧５である、実施形態３８の検出器システムである。
【００９６】
実施形態４３は、Ｈ／Ｗ≧１０である、実施形態３８の検出器システムである。
【００９７】
実施形態４４は、複数の離間した第１の領域、及び第２の領域を含む光制御フィルムであって、各第１の領域は、幅Ｗ及び高さＨ、Ｈ／Ｗ≧１を有し、各第１の領域は、重複しない所定の第１及び第２の波長範囲のそれぞれにおいて実質的に低い透過率を有し、第２の領域は、所定の第２の波長範囲において実質的に低い透過率を有する、光制御フィルムである。
【００９８】
実施形態４５は、所定の第１の波長範囲が、より短い波長を含み、所定の第２の波長範囲が、より長い波長を含む、実施形態４４の光制御フィルムである。
【００９９】
実施形態４６は、所定の第１の波長範囲が約４００ｎｍ〜約７００ｎｍである、実施形態４４の光制御フィルムである。
【０１００】
実施形態４７は、所定の第２の波長範囲が約７００ｎｍ〜約１２００ｎｍである、実施形態４４の光制御フィルムである。
【０１０１】
実施形態４８は、所定の第１の波長範囲における各第１の領域の平均光透過率が、約２５、又は１５％、又は１０％、又は５％、又は１％、又は０．１％、又は０．０１％、又は０．００１、又は０．０００１％未満である、実施形態４４の光制御フィルムである。
【０１０２】
実施形態４９は、所定の第２の波長範囲における各第１の領域の平均光透過率が、約２５、又は１５％、又は１０％％、又は５％、又は１％、又は０．１％、又は０．０１％、又は０．００１、又は０．０００１未満である、実施形態４４の光制御フィルムである。
【０１０３】
実施形態５０は、所定の第２の波長範囲における第２の領域の平均光透過率が、約２５、又は１５％、又は１０％％、又は５％、又は１％、又は０．１％、又は０．０１％、又は０．００１、又は０．０００１未満である、実施形態４４の光制御フィルムである。
【０１０４】
実施形態５１は、各第１の領域が、所定の第１の波長範囲において実質的に高い吸収率を有する、実施形態４４の光制御フィルムである。
【０１０５】
実施形態５２は、所定の第２の波長範囲における各第１の領域の平均光吸収率が、約７０％、又は８０％、又は９０％、又は９５％、又は９９％超である、実施形態４４の光制御フィルムである。
【０１０６】
実施形態５３は、各第１の領域が、所定の第１の波長範囲において実質的に高い反射率を有する、実施形態４４の光制御フィルムである。
【０１０７】
実施形態５４は、所定の第２の波長範囲における各第１の領域の平均光反射率が、約７０％、又は８０％、又は９０％、又は９５％、又は９９％超である、実施形態４４の光制御フィルムである。
【０１０８】
実施形態５５は、各第１の領域が第１の屈折率を有し、第２の領域が第２の屈折率を有し、第１の屈折率と第２の屈折率との差が約０．０１未満である、実施形態４４の光制御フィルムである。
【０１０９】
実施形態５６は、第２の領域が、所定の第１の波長範囲において実質的に低い透過率を有する、実施形態４４に記載の光制御フィルムである。
【０１１０】
実施形態５７は、所定の第２の波長範囲における第２の領域の平均光透過率が約１０％未満である、実施形態４４の光制御フィルムである。
【０１１１】
実施形態５８は、第２の領域が、所定の第１の波長範囲において実質的に高い透過率を有する、実施形態４４に記載の光制御フィルムである。
【０１１２】
実施形態５９は、所定の第１の波長範囲における第２の領域の平均光透過率が約７０％超である、実施形態４４の光制御フィルムである。
【０１１３】
実施形態６０は、第２の領域が、複数の第１の領域と交互になった複数の区分を含む、実施形態４４の光制御フィルムである。
【０１１４】
実施形態６１は、第２の領域が第１の領域の少なくとも一部にわたって延在し、これらを覆う、実施形態４４の光制御フィルムである。
【０１１５】
実施形態６２は、第２の領域が不連続である、実施形態４４の光制御フィルムである。
【０１１６】
実施形態６３は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態４４の光制御フィルムである。
【０１１７】
実施形態６４は、第２の領域が複数の第２の領域区分を含み、各リブが第２の領域区分のうちの１つを含む、実施形態６３の光制御フィルムである。
【０１１８】
実施形態６５は、第２の領域が光制御フィルムの主表面上に配置されている、実施形態４４の光制御フィルムである。
【０１１９】
実施形態６６は、第２の領域が第１の領域の少なくとも一部にわたって延在し、これらを覆う、実施形態４４の光制御フィルムである。
【０１２０】
実施形態６７は、複数の離間した第１の領域、及び第２の領域を含む光制御フィルムであって、各第１の領域は、幅Ｗ及び高さＨ、Ｈ／Ｗ≧１を有し、各第１の領域は、重複しない所定の第１及び第２の波長範囲のそれぞれにおいて実質的に低い透過率を有し、第２の領域は、所定の第２の波長範囲において実質的に高い透過率を有する、光制御フィルムである。
【０１２１】
実施形態６８は、所定の第１の波長範囲が、より短い波長を含み、所定の第２の波長範囲が、より長い波長を含む、実施形態６７の光制御フィルムである。
【０１２２】
実施形態６９は、所定の第１の波長範囲が約４００ｎｍ〜約７００ｎｍである、実施形態６７の光制御フィルムである。
【０１２３】
実施形態７０は、所定の第２の波長範囲が約７００ｎｍ〜約１２００ｎｍである、実施形態６７の光制御フィルムである。
【０１２４】
実施形態７１は、所定の第１の波長範囲における各第１の領域の平均光透過率が約１０％未満である、実施形態６７の光制御フィルムである。
【０１２５】
実施形態７２は、所定の第２の波長範囲における各第１の領域の平均光透過率が約１０％未満である、実施形態６７の光制御フィルムである。
【０１２６】
実施形態７３は、所定の第２の波長範囲における第２の領域の平均光透過率が約７０％超である、実施形態６７の光制御フィルムである。
【０１２７】
実施形態７４は、第２の領域が、所定の第１の波長範囲において実質的に低い透過率を有する、実施形態６７に記載の光制御フィルムである。
【０１２８】
実施形態７５は、所定の第１の波長範囲における第２の領域の平均光透過率が約１０％未満である、実施形態６７の光制御フィルムである。
【０１２９】
実施形態７６は、第２の領域が、所定の第１の波長範囲において実質的に高い透過率を有する、実施形態６７の光制御フィルムである。
【０１３０】
実施形態７７は、所定の第１の波長範囲における第２の領域の平均光透過率が約７０％超である、実施形態６７の光制御フィルムである。
【０１３１】
実施形態７８は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態６７の光制御フィルムである。
【０１３２】
実施形態７９は、第２の領域が複数の第２の領域区分を含み、各リブが第２の領域区分のうちの１つを含む、実施形態７８の光制御フィルムである。
【０１３３】
実施形態８０は、第２の領域が光制御フィルムの主表面上に配置されている、実施形態６７の光制御フィルムである。
【０１３４】
実施形態８１は、第２の領域が第１の領域の少なくとも一部にわたって延在し、これらを覆う、実施形態６７の光制御フィルムである。
【０１３５】
実施形態８２は、複数の離間した第１の領域、及び第２の領域を含む光制御フィルムであって、各第１の領域は、幅Ｗ及び高さＨ、Ｈ／Ｗ≧１を有し、各第１の領域は、所定の第１の波長範囲において実質的に高い透過率を有し、所定の重複しない第２の波長範囲において実質的に低い透過率を有し、第２の領域は、所定の第１及び第２の波長範囲のそれぞれにおいて実質的に高い透過率を有する、光制御フィルムである。
【０１３６】
実施形態８３は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態８２の光制御フィルムである。
【０１３７】
実施形態８４は、第２の領域が複数の第２の領域区分を含み、各リブが第２の領域区分のうちの１つを含む、実施形態８３の光制御フィルムである。
【０１３８】
実施形態８５は、第２の領域が光制御フィルムの主表面上に配置されている、実施形態８２の光制御フィルムである。
【０１３９】
実施形態８６は、第２の領域が第１の領域の少なくとも一部にわたって延在し、これらを覆う、実施形態８２の光制御フィルムである。
【０１４０】
実施形態８７は、第１の波長範囲が約４００ｎｍ〜約７００ｎｍである、実施形態８２の光制御フィルムである。
【０１４１】
実施形態８８は、第１の波長範囲が約４００ｎｍ〜約４６０ｎｍである、実施形態８２の光制御フィルムである。
【０１４２】
実施形態８９は、第１の波長範囲が約６００ｎｍ〜約６５０ｎｍである、実施形態８２の光制御フィルムである。
【０１４３】
実施形態９０は、第１の波長範囲が約４７０ｎｍ〜約５５０ｎｍである、実施形態８２の光制御フィルムである。
【０１４４】
実施形態９１は、重複しない第１及び第２の波長範囲の間の波長分離距離が、少なくとも５ｎｍ、又は少なくとも１０ｎｍ、又は少なくとも１５ｎｍ、又は少なくとも２０ｎｍである、実施形態８２の光制御フィルムである。
【０１４５】
実施形態９２は、窓基材上に配置された実施形態８２の光制御フィルムを含む光学構造物であって、各第１の領域は、約４００ｎｍ〜約７００ｎｍの第１の波長範囲において、約５０％、又は６０％、又は７０％、又は８０％、又は９０％超の平均光透過率を有し、約７００ｎｍ〜約１２００ｎｍの重複しない第２の波長範囲において、約１０％未満の平均光透過率を有し、第２の領域は、所定の第１及び第２の波長範囲のそれぞれにおいて、約３０％、又は４０％、又は５０％、又は６０％、又は７０％、又は８０％、又は９０％超の平均光透過率を有し、光制御フィルムは、第２の波長範囲内の少なくとも１つの波長に対して約４０度未満の視野角を有する、光学構造物である。
【０１４６】
実施形態９３は、窓基材が、所定の第１及び第２の波長範囲において、約５０％、又は６０％、又は７０％、又は８０％、又は９０％超の平均光透過率を有する、実施形態９２の光学構造物である。
【０１４７】
実施形態９４は、複数の離間した第１の領域、及び第２の領域を含む光制御フィルムであって、各第１の領域は、幅Ｗ及び高さＨ、Ｈ／Ｗ≧１を有し、各第１の領域は、所定の第１の波長範囲において実質的に低い透過率を有し、所定の重複しない第２の波長範囲において実質的に高い透過率を有し、各第２の領域は、所定の第１及び第２の波長範囲のそれぞれにおいて実質的に低い透過率を有する、光制御フィルムである。
【０１４８】
実施形態９５は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態９４の光制御フィルムである。
【０１４９】
実施形態９６は、第２の領域が複数の第２の領域区分を含み、各リブが第２の領域区分のうちの１つを含む、実施形態９５の光制御フィルムである。
【０１５０】
実施形態９７は、第２の領域が光制御フィルムの主表面上に配置されている、実施形態９４の光制御フィルムである。
【０１５１】
実施形態９８は、第２の領域が第１の領域の少なくとも一部にわたって延在し、これらを覆う、実施形態９４の光制御フィルムである。
【０１５２】
実施形態９９は、複数の離間した第１の領域、及び第２の領域を含む光制御フィルムであって、各第１の領域は、幅Ｗ及び高さＨ、Ｈ／Ｗ≧１を有し、各第１の領域は、所定の第１の波長範囲において実質的に高い透過率を有し、所定の重複しない第２の波長範囲において実質的に低い透過率を有し、第２の領域は、所定の第１及び第２の波長範囲のそれぞれにおいて実質的に低い透過率を有する、光制御フィルムである。
【０１５３】
実施形態１００は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態９９の光制御フィルムである。
【０１５４】
実施形態１０１は、第２の領域が複数の第２の領域区分を含み、各リブが第２の領域区分のうちの１つを含む、実施形態１００の光制御フィルムである。
【０１５５】
実施形態１０２は、第２の領域が光制御フィルムの主表面上に配置されている、実施形態９９の光制御フィルムである。
【０１５６】
実施形態１０３は、第２の領域が第１の領域の少なくとも一部にわたって延在し、これらを覆う、実施形態９９の光制御フィルムである。
【０１５７】
実施形態１０４は、複数の離間した第１の領域、及び第２の領域を含む光制御フィルムであって、各第１の領域は、幅Ｗ及び高さＨ、Ｈ／Ｗ≧１を有し、各第１の領域は、所定の第１の波長範囲において実質的に低い透過率を有し、所定の重複しない第２の波長範囲において実質的に高い透過率を有し、第２の領域は、所定の第１及び第２の波長範囲のそれぞれにおいて実質的に高い透過率を有する、光制御フィルムである。
【０１５８】
実施形態１０５は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態１０４の光制御フィルムである。
【０１５９】
実施形態１０６は、第２の領域が複数の第２の領域区分を含み、各リブが第２の領域区分のうちの１つを含む、実施形態１０５の光制御フィルムである。
【０１６０】
実施形態１０７は、第２の領域が光制御フィルムの主表面上に配置されている、実施形態１０４の光制御フィルムである。
【０１６１】
実施形態１０８は、第２の領域が第１の領域の少なくとも一部にわたって延在し、これらを覆う、実施形態１０４の光制御フィルムである。
【０１６２】
実施形態１０９は、所定の波長範囲内の光を遮断するように構成された光制御フィルムであって、複数の離間した第１の領域を含み、各第１の領域は、幅Ｗ及び高さＨ、Ｈ／Ｗ≧１を有し、各第１の領域は、所定の第１の波長範囲において実質的に高い透過率を有し、所定の第２の波長範囲において実質的に低い透過率を有し、所定の第３の波長範囲において実質的に高い透過率を有し、第２の波長範囲は第１及び第３の波長範囲の間に配置されている、光制御フィルムである。
【０１６３】
実施形態１１０は、第２の波長範囲が、第１の波長〜第２の波長の幅約２０ｎｍであり、レーザ可視放射波長を中心としており、第１の波長範囲が約４００ｎｍ〜約第１の波長であり、第３の波長範囲が約第２の波長〜約１４００ｎｍである、実施形態１０９の光制御フィルムである。
【０１６４】
実施形態１１１は、レーザ可視放射波長が、４４２ｎｍ、４５８ｎｍ、４８８ｎｍ、５１４ｎｍ、６３２．８ｎｍ、９８０ｎｍ、１０４７ｎｍ、１０６４ｎｍ、及び１１５２ｎｍのうちの少なくとも１つである、実施形態１１０の光制御フィルムである。
【０１６５】
実施形態１１２は、レーザ可視放射波長が約４１６ｎｍ〜約１３６０の範囲にある、実施形態１１０の光制御フィルムである。
【０１６６】
実施形態１１３は、複数の第１の領域と交互になった複数の離間した第２の領域を更に含み、各第２の領域は、所定の第１、第２、及び第３の波長範囲のそれぞれにおいて実質的に高い透過率を有する、実施形態１０９の光制御フィルムである。
【０１６７】
実施形態１１４は、所定の第２の波長範囲において、約６０度未満、又は５０度未満、又は４０度未満、又は３０度未満、又は２０度未満の視野角を有する、実施形態１０９の光制御フィルムである。
【０１６８】
実施形態１１５は、複数の離間した第１の領域、及び第２の領域を含む光制御フィルムであって、光制御フィルムの平面と垂直に入射する光に対して、
光制御フィルムの平均光透過率が、より短い波長を有する所定の第１の波長範囲において約１０％未満であり、
光制御フィルムの平均光透過率が、より長い波長を有する所定の第２の波長範囲において約５０％超であり、
光制御フィルムの平面から約３０度以上で入射する光に対して、
光制御フィルムの平均光透過率が、所定の第１及び第２の波長範囲のそれぞれにおいて約２０％未満である、
光制御フィルムである。
【０１６９】
実施形態１１６は、所定の第１の波長範囲が約４００ｎｍ〜約６５０ｎｍであり、所定の第２の波長範囲が約７５０ｎｍ〜約１５００ｎｍである、実施形態１１５の光制御フィルムである。
【０１７０】
実施形態１１７は、第２の領域が、複数の第１の領域と交互になった複数の離間した第２の領域区分を含む、実施形態１１５の光制御フィルムである。
【０１７１】
実施形態１１８は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態１１５の光制御フィルムである。
【０１７２】
実施形態１１９は、第２の領域が複数の第２の領域区分を含み、各リブが第２の領域区分のうちの１つを含む、実施形態１１８の光制御フィルムである。
【０１７３】
実施形態１２０は、第２の領域が光制御フィルムの主表面上に配置されている、実施形態１１５の光制御フィルムである。
【０１７４】
実施形態１２１は、第２の領域が第１の領域の少なくとも一部にわたって延在し、これらを覆う、実施形態１１５の光制御フィルムである。
【０１７５】
実施形態１２２は、所定の第２の波長範囲における第１の領域の平均光透過率が、約２０％未満、又は約１５％未満、又は約１０％未満、又は約５％未満、又は約１％未満である、実施形態１１５の光制御フィルムである。
【０１７６】
実施形態１２３は、所定の第１の波長範囲における第２の領域の平均光透過率が、約２０％未満、又は約１５％未満、又は約１０％未満、又は約５％未満、又は約１％未満である、実施形態１１５の光制御フィルムである。
【０１７７】
実施形態１２４は、所定の第２の波長範囲における第２の領域の平均光透過率が、約４０％超、又は約５０％超、又は約６０％超、又は約７０％超、又は約８０％超、又は約９０％超である、実施形態１１５の光制御フィルムである。
【０１７８】
実施形態１２５は、光制御フィルムの平面と垂直に入射する光に対して、光制御フィルムの平均光透過率が、所定の第１の波長範囲において約５％未満である、実施形態１１５の光制御フィルムである。
【０１７９】
実施形態１２６は、光制御フィルムの平面と垂直に入射する光に対して、光制御フィルムの平均光透過率が、所定の第１の波長範囲において約１％未満である、実施形態１１５の光制御フィルムである。
【０１８０】
実施形態１２７は、光制御フィルムの平面と垂直に入射する光に対して、光制御フィルムの平均光透過率が、所定の第２の波長範囲において約５５％超である、実施形態１１５の光制御フィルムである。
【０１８１】
実施形態１２８は、光制御フィルムの平面と垂直に入射する光に対して、光制御フィルムの平均光透過率が、所定の第２の波長範囲において約６０％超である、実施形態１１５の光制御フィルムである。
【０１８２】
実施形態１２９は、複数の離間した第１の領域、及び第２の領域を含む光制御フィルムであって、光制御フィルムに入射する光の入射角が光制御フィルムの平面に対して約９０度から約６０度に変化するとき、光制御フィルムの平均光透過率が、
より短い波長を有する所定の第１の波長範囲においては、約１０％未満、及び
より長い波長を有する所定の第２の波長範囲においては、約４０％超、
変化する、光制御フィルムである。
【０１８３】
実施形態１３０は、所定の第１の波長範囲が約４００ｎｍ〜約６５０ｎｍであり、所定の第２の波長範囲が約７５０ｎｍ〜約１５００ｎｍである、実施形態１２９の光制御フィルムである。
【０１８４】
実施形態１３１は、第２の領域が、複数の第１の領域と交互になった複数の離間した第２の領域区分を含む、実施形態１２９の光制御フィルムである。
【０１８５】
実施形態１３２は、複数の交互のリブ及び溝を有する主要な微細構造化された第１の表面を含み、各溝は第１の材料で少なくとも部分的に充填され、複数の離間した第１の領域内の第１の領域のうちの１つを形成する、実施形態１２９の光制御フィルムである。
【０１８６】
実施形態１３３は、第２の領域が複数の第２の領域区分を含み、各リブが第２の領域区分のうちの１つを含む、実施形態１３２の光制御フィルムである。
【０１８７】
実施形態１３４は、第２の領域が光制御フィルムの主表面上に配置されている、実施形態１２９の光制御フィルムである。
【０１８８】
実施形態１３５は、第２の領域が第１の領域の少なくとも一部にわたって延在し、これらを覆う、実施形態１２９の光制御フィルムである。
【０１８９】
実施形態１３６は、所定の第２の波長範囲における第１の領域の平均光透過率が、約２０％未満、又は約１５％未満、又は約１０％未満、又は約５％未満、又は約１％未満である、実施形態１２９の光制御フィルムである。
【０１９０】
実施形態１３７は、所定の第１の波長範囲における第２の領域の平均光透過率が、約２０％未満、又は約１５％未満、又は約１０％未満、又は約５％未満、又は約１％未満である、実施形態１２９の光制御フィルムである。
【０１９１】
実施形態１３８は、所定の第２の波長範囲における第２の領域の平均光透過率が、約４０％超、又は約５０％超、又は約６０％超、又は約７０％超、又は約８０％超、又は約９０％超である、実施形態１２９の光制御フィルムである。
【０１９２】
実施形態１３９は、光制御フィルムに入射する光の入射角が、光制御フィルムの平面に対して約９０度から約６０度に変化するとき、光制御フィルムの平均光透過率が、所定の第１の波長範囲において約５％未満変化する、実施形態１２９の光制御フィルムである。
【０１９３】
実施形態１４０は、光制御フィルムに入射する光の入射角が、光制御フィルムの平面に対して約９０度から約６０度に変化するとき、光制御フィルムの平均光透過率が、所定の第１の波長範囲において約１％未満変化する、実施形態１２９の光制御フィルムである。
【０１９４】
実施形態１４１は、光制御フィルムに入射する光の入射角が、光制御フィルムの平面に対して約９０度から約６０度に変化するとき、光制御フィルムの平均光透過率が、所定の第２の波長範囲において約５５％超変化する、実施形態１２９の光制御フィルムである。
【０１９５】
実施形態１４２は、光制御フィルムに入射する光の入射角が、光制御フィルムの平面に対して約９０度から約６０度に変化するとき、光制御フィルムの平均光透過率が、所定の第２の波長範囲において約６０％超変化する、実施形態１２９の光制御フィルムである。
【０１９６】
実施形態１４３は、光制御フィルムであって、
複数の交互のリブ及び溝を有する主要な微細構造化された第１の表面であって、各溝は第１の材料で少なくとも部分的に充填され、第１の領域を形成する、第１の表面と、
少なくとも１つの第１の領域の少なくとも一部分に隣接し、第２の材料を含む第２の領域と、
を含み、
第１及び第２の材料のそれぞれは、約３００ｎｍ〜約４００ｎｍの第１の波長範囲、約４００ｎｍ〜約７００ｎｍの第２の波長範囲、及び約７００ｎｍ〜約１２００ｎｍの第３の波長範囲のうちの１つ又は２つにおける光を吸収し、各溝は、幅Ｗ及び高さＨ、Ｈ／Ｗ≧１を含む、光制御フィルムである。
【０１９７】
実施形態１４４は、第２の領域がリブの少なくとも一部分内又は上に配置されている、実施形態１４３の光制御フィルムである。
【０１９８】
実施形態１４５は、第２の領域が複数の第２の領域区分を含み、各リブが第２の領域区分のうちの１つを含む、実施形態１４３の光制御フィルムである。
【０１９９】
実施形態１４６は、第２の領域が光制御フィルムの主表面上に配置されている、実施形態１４３の光制御フィルムである。
【０２００】
実施形態１４７は、第２の領域が第１の領域の少なくとも一部にわたって延在し、これらを覆う、実施形態１４３の光制御フィルムである。
【０２０１】
実施形態１４８は、
第１の方向に沿った第１のスペクトルプロファイル、及び異なる第２の方向に沿った第２のスペクトルプロファイルを有する光を放射するように構成された光源と、
光源によって放射された光を受光及び透過するための光源上に配置された光制御フィルムであって、この光制御フィルムは、複数の離間した第１の領域を含み、各第１の領域は、幅Ｗ及び高さＨ、Ｈ／Ｗ≧１を有し、第１の領域は第１及び第２の方向に対して配向され、スペクトル吸光度プロファイルを有し、これにより、光源によって放射された光が光制御フィルムによって透過されると、透過された光は、第１の方向に沿った第３のスペクトルプロファイル、及び第２の方向に沿った第４のスペクトルプロファイルを有し、第３及び第４のスペクトルプロファイルの差は、第１及び第２のスペクトルプロファイルの差よりも小さい、光制御フィルムと、
を含む光源システムである。
【０２０２】
実施形態１４９は、第１の方向が光制御フィルムの平面と実質的に垂直である、実施形態１４８の光源システムである。
【０２０３】
実施形態１５０は、各第１の領域が、第１及び第２のスペクトルプロファイルのそれぞれの内部の光を選択的に吸収する、実施形態１４８の光源システムである。
【０２０４】
実施形態１５１は、第１の方向に沿って伝播する光源から放射された光が色座標の第１のセットを有し、第２の方向に沿って伝播する光が色座標の第２のセットを有し、第１の方向に沿って伝播する光制御フィルムによって透過された光が色座標の第３のセットを有し、第２の方向に沿って伝播する光が色座標の第４のセットを有し、色座標の第３及び第４のセットの差が、色座標の第１及び第２のセットの差よりも小さい、実施形態１４８の光源システムである。
【０２０５】
実施形態１５２は、
光を再帰反射するための再帰反射シートと、
再帰反射シート上に配置された光制御フィルムであって、第１の波長に対しては、第１及び第２の入射角のそれぞれにおいて光制御フィルムに入射する光が再帰反射され、第２の波長に対しては、第１の入射角で光制御フィルムに入射する光が再帰反射されるが、第２の入射角で光制御フィルムに入射する光が再帰反射されない、光制御フィルムと、
を含む、再帰反射システムである。
【０２０６】
実施形態１５３は、光制御フィルムが、第１の波長に対するより大きい第１の視野角、及び第２の波長に対するより小さい視野角を有する、実施形態１５２の再帰反射システムである。
【０２０７】
実施形態１５４は、第１の入射角が、光制御フィルムの平面と垂直な線に対して実質的に０に等しい、実施形態１５２の再帰反射システムである。
【０２０８】
実施形態１５５は、再帰反射シートが、微小球ビーズ及びコーナーキューブのうちの少なくとも一方を含む、実施形態１５２の再帰反射システムである。
【０２０９】
実施形態１５６は、光制御フィルムが複数の離間した第１の領域を含み、各第１の領域は、第２の波長において実質的に低い透過率を有するが、第１の波長において実質的に低い透過率を有しない、実施形態１５２の再帰反射システムである。
【０２１０】
実施形態１５７は、検出器が光起電デバイスを含む、実施形態３８の検出器システムである。
【０２１１】
実施形態１５８は、検出器が、太陽電池、ソーラーセル、又は太陽光検出器を含む、実施形態３８の検出器システムである。
【０２１２】
実施形態１５９は、検出器がカメラ内の検出器である、実施形態３８の検出器システムである。
【０２１３】
実施形態１６０は、実施形態３８の検出器システムを含むカメラである。
【０２１４】
実施形態１６１は、光源が、発光ダイオード（ＬＥＤ）、レーザ光源、ハロゲン光源、メタルハライド光源、タングステン光源、水銀光源、ショートアークキセノン光源、又は太陽を含む、実施形態１４８の光源システムである。
【０２１５】
別段の指示がない限り、本明細書及び特許請求の範囲で使用される特徴サイズ、量及び物理的特性を表す全ての数は、用語「約」によって修飾されているものとして理解されるべきである。したがって、特に反対の指示のない限り、上記明細書及び添付の特許請求の範囲に記載されている数値パラメータは、本明細書で開示される教示を利用して当業者が得ようとする所望の特性に応じて変動し得る近似値である。
【０２１６】
具体的な実施形態を本明細書において例示し記述したが、様々な代替及び／又は同等の実施により、図示及び記載した具体的な実施形態を、本開示の範囲を逸脱することなく置き換え可能であることが、当業者には理解されるであろう。本出願は、本明細書において説明した具体的な実施形態のあらゆる適合例又は変形例を包含することを意図する。したがって、本開示は、特許請求の範囲及びその同等物によってのみ限定されるものとする。
【図１】
2019537752.tif 000003
【図１Ａ】
2019537752.tif 000004
【図１Ｂ】
2019537752.tif 000005
【図１Ｃ】
2019537752.tif 000006
【図１Ｄ】
2019537752.tif 000007
【図１Ｅ】
2019537752.tif 000008
【図１Ｆ】
2019537752.tif 000009
【図１Ｇ】
2019537752.tif 000010
【図２】
2019537752.tif 000011
【図２Ａ】
2019537752.tif 000012
【図２Ｂ】
2019537752.tif 000013
【図３】
2019537752.tif 000014
【図４】
2019537752.tif 000015
【図５】
2019537752.tif 000016
【図６】
2019537752.tif 000017
【図７】
2019537752.tif 000018
【図８】
2019537752.tif 000019
【図９】
2019537752.tif 000020
【図１０】
2019537752.tif 000021
【図１０Ａ】
2019537752.tif 000022
【図１０Ｂ】
2019537752.tif 000023
【図１０Ｃ】
2019537752.tif 000024
【図１１】
2019537752.tif 000025
【図１２】
2019537752.tif 000026
【国際調査報告】
2019537752.tif 000027
2019537752.tif 000028
2019537752.tif 000029
2019537752.tif 000030
2019537752.tif 000031